하나 이상의 촉매 활성 원소 및 하나의 헬퍼 촉매를 포함하는 촉매는 화학 반응의 속도를 증가시키거나 화학 반응의 과전위를 낮추는데 사용될 수 있다. 동시에 헬퍼 촉매는 바람직하지 못한 반응을 억제하여 바람직한 반응으로의 선택성을 증가시키는 지시자 분자로 작용할 수 있다. 이들 촉매는, 특히 CO2 또는 포름산의 전기화학적 전환을 포함한 다양한 화학 반응에 유용할 수 있다. 촉매는 또한 RHE 미만의 전위에서 전기화학 전지 작동을 가능하게 하여 H2 발생을 억제할 수 있다. 상기 촉매를 사용하는 화학 공정 및 장치, 예컨대 CO, OH", HCO", H2CO, (HCO2)", H2CO2, CH3OH, CH4, C2H4, CH3CH2OH, CH3COO", CH3COOH, C2H6, O2, H2, (COOH)2 또는 (COO")2를 제조하는 공정, 및 특정 장치, 즉 CO2 센서가 또한 개시된다.
주어진 문장을 읽고 간략하게 요약해주세요.

문장: 
[ 발명의 명칭 ]
신규 촉매 혼합물 NOVEL CATALYST MIXTURES
[ 기술분야 ]
정부 권리의 언급본 발명은, 적어도 일부, 에너지부 승인 DE-SC0004453 하에 미국 정부 지원을 받는다.  미국 정부는 본 발명에 있어서 소정의 권리를 갖는다.관련 출원에 대한 상호 참조본원은 명칭 "신규 촉매 혼합물"로 2011년 6월 30일에 출원된 미국 특허 가출원 일련 번호 13/174,365와 관련되며, 이를 우선권 주장한다.  본원은 또한 명칭 "신규 촉매 혼합물"로 2011년 5월 9일에 출원된 미국 특허 가출원 일련 번호 61/484,072, 명칭 "신규 촉매 혼합물"로 2010년 7월 4일에 출원된 미국 특허 가출원 일련 번호 12/830,338, 및 명칭 "신규 촉매 혼합물"로 2011년 3월 25일에 출원된 국제 특허 출원 번호 PCT/US2011/030098과 관련되며, 이를 우선권 주장한다.  각각의 '365, '072, '338 및 '098 출원은 이로써 그 전문이 본원에 참고로 포함된다.발명의 분야본 발명의 분야는 전기화학 전지 및 전기화학이다.  본 발명의 전기화학 전지 첨가제 및 방법은 예를 들어, 포름산 연료 전지, 이산화탄소 전환 장치 또는 이산화탄소를 모니터링하기 위한 센서에 적용 가능하다.
[ 배경기술 ]
현재 산업 시설로부터 이산화탄소(CO2) 방출을 감소시키는 것에 대한 요구가 있다.  수년 동안, 유용한 생성물로의 CO2의 전환을 위한 많은 전기화학적 방법이 제시되어 왔다.  CO2 전환 방법 및 그를 위한 촉매가 미국 특허 번호 3,959,094; 4,240,882; 4,523,981; 4,545,872; 4,595,465; 4,608,132; 4,608,133; 4,609,440; 4,609,441; 4,609,451; 4,620,906; 4,668,349; 4,673,473; 4,711,708; 4,756,807; 4,818,353; 5,064,733; 5,284,563; 5,382,332; 5,457,079; 5,709,789; 5,928,806; 5,952,540; 6,024,855; 6,660,680; 6,987,134 ('134 특허); 7,157,404; 7,378,561; 7,479,570; 미국 특허 출원 공보 번호 US 2008/0223727 A1 ('727 공개공보); 및 하기 저자에 의해 검토된 논문들: 호리(Hori) (Modern Aspects of Electrochemistry, 42, 89-189, 2008) ("호리 종설논문"), 가트렐(Gattrell) 등 (Journal of Electroanalytical Chemistry, 594, 1-19, 2006) ("가트렐 종설논문"), 드보이스(DuBois) (Encyclopedia of Electrochemistry, 7a, 202-225, 2006) ("드보이스 종설논문"), 및 하기 저자의 논문: 리(Li) 등 (Journal of Applied Electrochemistry, 36, 1105-1115, 2006), 리 등 (Journal of Applied Electrochemistry, 37, 1107-1117, 2007), 및 올로만(Oloman) 등 (ChemSusChem, 1, 385-391, 2008) ("리 및 올로만 논문")에서 논의되어 있다.도 1에 나타낸 바와 같이, 일반적으로 전기화학 전지 (10)은 애노드 (50), 캐소드 (51) 및 전해질 (53)을 포함한다.  장치는 또한 막 (52)를 포함할 수 있다.  촉매는 애노드 및 또는 캐소드 상 및 또는 전해질 중에 위치하여 바람직한 화학 반응을 촉진한다.  작동 동안, 반응물 또는 반응물을 함유하는 용액은 애노드 반응물 매니폴드 (54) 및 캐소드 반응물 매니폴드 (55)를 통해 전지로 공급된다.  이어서, 애노드와 캐소드 사이에 전압이 인가되어, 전기화학 반응을 촉진한다.전기화학 전지가 CO2 전환 시스템으로서 사용되는 경우, CO2, 탄산염 또는 중탄산염을 포함하는 반응물이 전지로 공급된다.  전압이 전지에 인가되고, CO2가 반응하여 새로운 화학 화합물을 형성한다.  호리 종설논문에서 캐소드 반응의 예는 다음을 포함한다:여기서, e-는 전자이다.  상기 주어진 예는 단지 예시적인 것이며, 모든 가능한 캐소드 반응의 배타적 열거를 의도한 것은 아니다.호리 종설논문에서 언급된 애노드 상의 반응의 예는 다음을 포함한다:상기 주어진 예는 단지 예시적인 것이며, 모든 가능한 애노드 반응의 배타적 열거를 의도한 것은 아니다.이전 문헌에서, V, Cr, Mn, Fe, Co, Ni, Cu, Sn, Zr, Nb, Mo, Ru, Rh, Pd, Ag, Cd, Hf, Ta, W, Re, Ir, Pt, Au, Hg, Al, Si, In, Sn, Tl, Pb, Bi, Sb, Te, U, Sm, Tb, La, Ce 및 Nd 중 하나 이상을 포함하는 촉매는 모두 CO2 전환에 대해 활성을 보였다.  종설논문은 마(Ma) 등 (Catalysis Today, 148, 221-231, 2009), 호리 (Modern Aspects of Electrochemistry, 42, 89-189, 2008), 가트렐 등 (Journal of Electroanalytical Chemistry, 594, 1-19, 2006), 드보이스 (Encyclopedia of Electrochemistry, 7a, 202-225, 2006) 및 그의 참고문헌을 포함한다.호리 종설논문에서의 결과는, 용매가 반응물로서 또한 작용하지 않는 경우에 CO2의 전환이 용매에 의해 단지 약하게만 영향받는 것을 보여준다.  물은 반응물과 유사하게 작용할 수 있고, 따라서 물에서의 반응은 비-수성 용액에서의 반응과 상이하다.  그러나 반응은 대부분의 비-수성 용매에서 동일하고, 중요하게는, 과전위가 물 및 비-수성 용매에서 거의 동일하다.장(Zhang) 등 (ChemSusChem, 2, 234-238, 2009) 및 주(Chu) 등 (ChemSusChem, 1, pages 205-209, 2008)은 이온성 액체에 의해 촉매된 CO2 전환을 보고한다.  자오(Zhao) 등 (The Journal of Supercritical Fluids, 32, pages 287-291, 2004) 및 위안(Yuan) 등 (Electrochimica Acta 54, pages 2912-2915, 2009)은 CO2 전기전환을 위한 조촉매가 아닌, 용매 및 전해질로서의 이온성 액체의 사용을 보고한다.  각각의 이들 논문은 참고로 포함된다.  문헌 [Today, Volume 48, pages 189-410 Nov 2009]은 CO2 이용에 대한 제10회 국제 컨퍼런스의 회의록을 제공한다.  이들 문헌은 참고로 포함된다.  촉매는 벌크 물질, 지지된 입자, 입자의 무리, 작은 금속 이온 또는 유기금속의 형태였다.  그럼에도 불구하고, 벨(Bell) (A. Bell, Ed., Basic Research Needs, Catalysis For Energy, U.S. Department Of Energy Report PNNL17712, 2008) ("벨 보고서")에 따르면, "에너지-보유 생성물로의 이산화탄소의 효율적인 전환을 막는 주요 장애는 낮은 과전위에서의 충분한 활성 및 높은 전자 전환 효율을 갖는 촉매의 부족이다."과전위는 공정의 손실 에너지와 관련되며, 따라서 과전위를 가능한 낮게 할 필요가 있다.  그러나, 벨 보고서에 따르면, "50 퍼센트 초과의 전자 전환 효율이 달성될 수 있지만 매우 높은 과전위의 희생이 있다."'134 특허는 또한 기체 상에서 CO2 환원을 위한 2차 "촉매"로서 염 (NaCl)의 사용을 고려하였지만, 염은 반응에 대한 과전위를 낮추지 않았다.많은 촉매의 두 번째 단점은 이들이 또한 낮은 전자 전환 효율을 갖는다는 것이다.  실용적인 촉매 시스템을 위해서는 50% 초과의 전자 전환 효율이 요구된다.상기 예는 CO2 전환에 대한 적용을 고려하지만, 본 발명은 다른 시스템의 한계를 극복한다.  예를 들어, 일부 상업적인 CO2 센서는 CO2의 존재를 검출하기 위해 전기화학 반응을 사용한다.  현재, 이들 센서는 1 내지 5 와트의 전력을 요구하는데, 이는 휴대용 감지 용도에는 너무 높다.본 발명은 또한 예를 들어 포름산을 제조하거나 전기화학적으로 반응시키는 신규 방법을 고려한다.  포름산을 생성하는 다른 방법은 미국 특허 번호 7,618,725; 7,612,233; 7,420,088; 7,351,860; 7,323,593; 7,253,316; 7,241,365; 7,138,545; 6,992,212; 6,963,909; 6,955,743; 6,906,222; 6,867,329; 6,849,764; 6,841,700; 6,713,649; 6,429,333; 5,879,915; 5,869,739; 5,763,662; 5,639,910; 5,334,759; 5,206,433; 4,879,070; 및 4,299,891에 논의되어 있다.  이들 방법은 CO2를 반응물로 사용하지 않는다.포름산은 예를 들어 연료 전지로 사용될 수 있다.  연료 전지에서의 포름산의 산화 반응이 유기 산, 예컨대 아세트산에 의해, 뿐만 아니라 메틸 포르메이트 또는 메탄올에 의해 피독될 수 있다는 것이 알려져 있다.  예를 들어, 문헌 마젤(Masel) 등의 미국 특허 번호 7,618,725 (Low Contaminant Formic Acid Fuel For Direct Liquid Fuel Cell)를 참조한다.본 발명의 또 다른 이점은 바람직하지 않은 부반응, 예컨대 전기화학 전지에서 물의 전기분해로 인한 수소 기체의 생성을 억제할 수 있다는 것이다.  이러한 수소 발생 반응 (HER)은 바람직한 반응의 전자 전환 효율을 감소시킬 수 있으며, 일부 경우에서 잠재적인 폭발성 수소 기체의 축적으로 인한 안전성 위험을 야기할 수 있다.  몬산토(Monsanto) 미국 특허 번호 4,207,151 (Electrohydrodimerization Process Improvement And Improved Electrolyte Recovery Process)에서, 프랭크(Franke) 등은 수용액에 니트릴카르복실산을 첨가함으로써 캐소드 표면에서 수소의 형성을 억제하는 것을 기재하고 있다.  언급된 이러한 한 니트릴카르복실산은 착화제 에틸렌디아민테트라아세트산 (EDTA)이다.  상기 특허는 또한 "캐소드에서의 수소의 생성은 전기분해 매질에 붕산, 축합 인산 또는 알칼리 금속 또는 그의 암모늄 염, 예컨대 암모늄 트리포스페이트를 포함함으로써 훨씬 더 현저하게 억제된다"는 것을 개시한다.  공정 개선 방법은 또한, 목적 생성물을 분리하기 위한 상 분할 추출 효율을 향상시키기 위해, "지시적 염"으로서 적어도 소량의 4급 암모늄 양이온을 수성 상에 혼입하는 것을 개시한다.  "일반적으로, 단지 바람직한 히드로이량체 선택성 (전형적으로 약 75% 이상)를 제공하기에 충분한 양이 필요하지만, 편리하거나 바람직한 경우에 훨씬 더 높은 비율이 존재할 수 있다."  4급 암모늄 염은 또한 전지 전해질의 바람직한 전도성을 제공하기 위해 전도성 염으로서 방법에 사용될 수 있다.  이 방법의 개발의 보다 상세한 이력은 문헌 [D. E. Danly, "Development and Commercialization of the Monsanto Electrochemical Adiponitrile Process," Journal of the Electrochemical Society, October 1984, pages 435C - 442C]에 제공되어 있다.  이 논문은, 니트릴카르복실산 EDTA의 첨가에 의한 수소 억제가 Fe 및 Cd 애노드 부식 생성물이 캐소드에 도달하기 전에 이들을 킬레이팅함으로써 달성됨을 보여준다.  상기 논문은 "EDTA의 부재시, 캐소드에서의 수소 발생이 캐소드 전류 효율에서 10% 손실보다 큰 것으로 나타나는 지점에 비해 1일 작동 초과로 증가되었다"는 것을 언급한다.레자에이(Rezaei) 및 타키(Taki)는 최근에, 4급 아민 테트라부틸암모늄 히드로겐 술페이트 (TBAHS)가 Pb-Sb-Sn 양극 및 음극 그리드를 사용하는 납산 배터리에서 수소 발생 반응 (HER)을 위한 수소 과전위를 증가시킬 수 있다는 것을 발표하였다.  (Behzad Rezaei and Mahmood Taki, "Effects of tetrabutylammonium hydrogen sulfate as an electrolyte additive on the electrochemical behavior of lead acid battery," J. Solid State Electrochem. (2008) 12:1663- 1671).  양극 그리드로부터의 안티모니가 황산 전해질 용액을 통해 이동하여 음극 플레이트 상에 침착될 수 있으며, 여기서 이것이 물의 전기분해로부터 수소 발생에 대한 과전위를 감소시키기 때문에 이러한 배터리에서 수분 손실이 높다.  TBAHS는 황산 전해질을 견뎌낼 수 있는 가능한 전해질 첨가제 물질로서 선택되었다.  레자에이 등은 1급, 2급 및 3급 아민, 뿐만 아니라 "방향족 4급 아민"의 암모늄 히드로겐 술페이트 염 1-부틸-3-메틸이미다졸륨 히드로겐 술페이트 (BMIM HS)를 유사하게 조사하였다.  결과는, 특히 BMIM HS에 대해, 다소 일치하지 않았다.  또한, 배터리 전해질로의 이들 물질의 첨가는 그리드 부식 속도를 증가시킨다는 것을 발견하였다.  (Behzad Rezaei, Shadpour Mallakpour, and Mahmood Taki, "Application of ionic liquids as an electrolyte additive on the electrochemical behavior of lead acid battery," J. of Power Sources, 187 (2009) 605-612).치환된 벤즈알데히드가, 순환 동안 수분 손실을 감소시키기 위한 수소 발생의 억제를 위해 연구되었다 (Dietz, et al., "Influence of benzaldehydes and their derivatives as inhibitors for hydrogen evolution in lead/acid batteries," Journal of Power Sources, 53, pages 359-365 (1995)).연료 전지의 전해질로의 숙신산의 첨가는 수소 발생 과전위를 크게 증가시키고 수소 생성을 감소시킨다는 것을 연구에서 발견하였다 (Lee, et al., "Study on Suppression of Hydrogen Evolution Reaction for Zinc/Air Fuel Cell," Materials Science Forum, Vols. 539-543, pages 1427-1430 (2007)).한 최근 논문은 딥 공융 용매(deep eutectic solvent) 에탈린(Ethaline) 200 (에틸렌 글리콜을 갖는 콜린 클로라이드)으로부터의 금속의 전착 동안 부반응으로서 미량의 물로부터의 수소 발생을 언급한다.  문헌 [Haerens, et al., "Electrochemical decomposition of choline chloride based ionic liquid analogues," 2009 Green Chemistry 11 (9), pages 1357-1365]을 참조한다.4급 아민 염 콜린 디히드로겐 포스페이트는 최근에 연료 전지 및 센서와 같은 응용을 위한 가능한 고체 상태 양성자 교환 막으로서 조사되었다.  예를 들어 문헌 [Yoshizawa-Fujita, et al., "A new class of proton-conducting ionic plastic crystals based on organic cations and dihydrogen phosphate," 2007 Electrochemistry Communications 9 (5), pages 1202-1205] 및 [Cahill, et al., "Investigation of proton dynamics and the proton transport pathway in choline dihydrogen phosphate using solid-state NMR," 2010 Physical Chemistry Chemical Physics 12 (20), pages 5431-5438]을 참조한다.상기에 비추어, 바람직하지 못한 반응, 예컨대 전기화학 전지, 연료 전지 및 센서와 같은 응용에서의 수소 발생 반응을 억제하면서, 동시에 바람직한 반응(들)의 속도 또는 수율을 증진시키는 비용 효과적 방법에 대한 필요가 여전히 존재한다.  특히, 카르복실산 및 그의 염이 바람직한 반응, 예컨대 포름산 전기산화 또는 이산화탄소 전환을 억제하기 때문에, 카르복실레이트 기를 함유하지 않는 첨가제를 사용하여 수소 발생 반응을 억제할 필요성이 있다.
[ 발명의 개요 ]
발명의 개요신규 촉매 혼합물은 촉매 반응, 예컨대 전기화학 전지, 연료 전지 및 배터리에서의 촉매 반응에 대한 낮은 속도, 높은 과전위 및 낮은 전자 전환 효율 (즉, 선택성)의 한계 중 하나 이상을 극복할 뿐만 아니라, 특정 화학 센서를 작동시키는데 필요한 높은 전력의 문제를 극복한다.  동시에, 신규 촉매 혼합물은 바람직하지 못한 부반응, 예컨대 물의 전기분해로부터의 수소 기체의 생성을 억제할 수 있다.  이 억제는 바람직하지 못한 반응의 과전위를 증가시킴으로서 달성된다.  촉매 혼합물은 하나 이상의 촉매 활성 원소 및 하나 이상의 헬퍼 촉매를 포함한다.  헬퍼 촉매는 예를 들어 콜린의 염 또는 콜린 유도체를 포함할 수 있다.  촉매 활성 원소 및 헬퍼 촉매가 합해지는 경우, 화학 반응의 속도 및/또는 선택성은 헬퍼 촉매의 부재시 관찰된 속도보다 향상될 수 있다.  예를 들어, 이산화탄소의 전기화학적 전환에 대한 과전위는 상당히 감소될 수 있고, CO2 전환에 대한 전류 효율(즉, 선택성)은 상당히 증가될 수 있다.  유사하게, (포름산 연료 전지에서 발생하는 바와 같은) 물 중 포름산의 전기산화는 물로부터의 수소 발생의 부반응이 최소화될 때 개선될 수 있다.한 측면에서, 본 발명은 유체 상을 갖고, 1개 이상의 양으로 하전된 질소 또는 인 원자를 그의 구조에 포함하는 수소 발생 억제자 물질을 포함하는 전기화학 전지를 포함한다.  질소는 예를 들어 4급 아민 기의 부분일 수 있다.  수소 억제자 분자는 또한 -OR, -COR, -COOR, -NR2, -PR2, -SR 및 X (여기서, 각각의 R은 독립적으로 H 또는 선형, 분지형 또는 시클릭 C1-C4 지방족 기일 수 있고, -COOR은 카르복실산이 아니고, X는 할라이드, 예컨대 염소 또는 플루오린임)로 이루어진 군으로부터 선택된 1개 이상의 극성 기를 가질 수 있다.  특히, 극성 기 또는 기들은 1개 이상의 히드록실 기 또는 1개 이상의 할라이드 원자를 포함할 수 있으나, 이들 분자는 바람직하게는 카르복실산 기를 함유하지 않거나 카르복실산의 이온성 염은 아닐 것이다.  이러한 수소 발생 억제자 분자의 예는 콜린 양이온을 포함하는 염, 또는 형태 R1R2R3N+(CH2)nOH 또는 R1R2R3N+(CH2)nCl (여기서, n = 1 내지 4이고, R1, R2 및 R3은 독립적으로 지방족 C1-C4 기, -CH2OH, -CH2CH2OH, -CH2CH2CH2OH, -CH2CHOHCH3, -CH2COH, -CH2CH2COH 및 -CH2COCH3, 및 지방족 C1-C4 기, -CH2OH, -CH2CH2OH, -CH2CH2CH2OH, -CH2CHOHCH3, -CH2COH, -CH2CH2COH 및 -CH2COCH3 중의 수소가 1개 이상의 염소 또는 플루오린으로 치환된 분자로 이루어진 군으로부터 선택됨)의 콜린 유도체일 수 있다.  반응의 반응물 또는 생성물은 CO2, CO, CO32-, HCO3-, OH-, HCO-, H2CO, (HCO2)-, H2CO2, CH3OH, CH4, C2H4, CH3CH2OH, CH3COO-, CH3COOH, C2H6, O2, H2, (COOH)2, (COO-)2 중 하나 이상을 포함할 수 있다.  전기화학 전지는 예를 들어 연료 전지, 화학 센서 또는 배터리일 수 있었다.  전기화학 전지는 또한 하기 화학 원소: V, Cr, Mn, Fe, Co, Ni, Cu, Sn, Zr, Nb, Mo, Ru, Rh, Pd, Ag, Cd, Hf, Ta, W, Re, Ir, Pt, Au, Hg, Al, Si, C, In, Sn, Tl, Pb, Bi, Sb, Te, U, Sm, Tb, La, Ce, Nd 중 하나 이상일 수 있는 촉매 활성 원소를 포함할 수 있다.또 다른 측면에서, 본 발명은 (i) 유체 상 및 음극을 갖는 전기화학 전지를 제공하는 단계, (ii) 1개 이상의 양으로 하전된 질소 또는 인 기 및 -OR, -COR, -COOR, -NR2, -PR2, -SR 및 X (여기서, 각각의 R은 독립적으로 H 또는 선형, 분지형 또는 시클릭 C1-C4 지방족 기일 수 있고, -COOR은 카르복실산이 아니고, X는 할라이드임)로 이루어진 군으로부터 선택된 1개 이상의 극성 기를 함유하는 양이온을 포함하는 상기 기재된 바와 같은 수소 발생 억제자를 유체 상에 제공하는 단계, 및 (iii) 음극을 갖는 전기화학 전지를, 수소 발생 억제자가 존재하지 않는 경우에 전기화학 전지에서 존재할 수 있는 물로부터의 수소 기체 발생을 야기할 수 있는 전위에서 작동시키는 단계를 포함하는, 전기화학 전지에 존재할 수 있는 물로부터의 수소 기체 발생의 억제 방법을 포함한다.  전기 전지는 이전 단락에 기재된 바와 같을 수 있다.또 다른 측면에서, 본 발명은 활성 원소, 헬퍼 촉매 혼합물을 포함하는 전기화학 전지를 포함하며, 여기서 헬퍼 촉매의 첨가는 바람직한 반응의 속도 또는 수율을 개선시키면서, 동시에 바람직하지 못한 반응의 속도 또는 수율을 감소시킨다.  바람직하지 못한 반응은 수소 기체의 발생일 수 있다.  헬퍼 촉매는 1개 이상의 양으로 하전된 질소 또는 인 기 및 -OR, -COR, -COOR, -NR2, -PR2, -SR 및 X (여기서, 각각의 R은 독립적으로 H 또는 선형, 분지형 또는 시클릭 C1-C4 지방족 기일 수 있고, -COOR은 카르복실산이 아니고, X는 할라이드임)로 이루어진 군으로부터 선택된 1개 이상의 극성 기를 함유하는 양이온을 포함할 수 있다.  예를 들어, 양이온은 1개 이상의 4급 아민 기 및 1개 이상의 할라이드 또는 히드록실 기를 함유할 수 있고, 카르복실산 기 또는 카르복실산 염을 함유하지 않는다.  4급 아민 양이온은 예를 들어 콜린 양이온, 또는 형태 R1R2R3N+(CH2)nOH 또는 R1R2R3N+(CH2)nCl (여기서, n = 1 내지 4이고, R1, R2 및 R3은 독립적으로 지방족 C1-C4 기, -CH2OH, -CH2CH2OH, -CH2CH2CH2OH -CH2CHOHCH3, -CH2COH, -CH2CH2COH 및 -CH2COCH3, 및 지방족 C1-C4 기, -CH2OH, -CH2CH2OH, -CH2CH2CH2OH, -CH2CHOHCH3, -CH2COH, -CH2CH2COH 및 -CH2COCH3 중의 수소가 1개 이상의 염소 또는 플루오린으로 치환된 분자를 포함하는 군으로부터 선택됨)의 콜린 양이온 유도체일 수 있다.본 발명의 또 다른 측면에서, 본원은 헬퍼 촉매가 또한 지시자 분자로 작용하는, 촉매 활성 원소 및 헬퍼 촉매를 갖는 촉매 혼합물을 개시한다.  헬퍼 촉매/지시자 분자는 1개 이상의 양으로 하전된 기 및 1개 이상의 표면 부착을 위한 기를 포함하는 분자일 수 있다.  양으로 하전된 기는 예를 들어 포스포늄 기 또는 아민 기, 예컨대 4급 아민일 수 있다.  표면 부착을 위한 기는, 예를 들어, -OR, -COR, -COOR, -NR2, -PR2, -SR 및 X (여기서, 각각의 R은 독립적으로 H 또는 선형, 분지형 또는 시클릭 C1-C4 지방족 기일 수 있고, -COOR은 카르복실산이 아니고, X는 할라이드임)으로 이루어진 군으로부터 선택된 극성 기일 수 있다.또한, 본 발명의 또 다른 측면은 가역 수소 전극 (RHE)에 대한 음의 전위에서 전기화학 전지를 작동시키는 방법이다.  이 방법은 (i) 유체 상 및 음극을 갖는 전기화학 전지를 제공하는 단계, (ii) 양이온을 포함하는 수소 발생 억제자를 유체 상에 제공하는 단계, 및 (iii) 음극을 갖는 전기화학 전지를 RHE에 대한 음의 전위에서 작동시키는 단계를 포함한다.  양이온은 1개 이상의 양으로 하전된 기 및 1개 이상의 표면 부착을 위한 기를 가질 수 있다.  또한, 양으로 하전된 기는 예를 들어 포스포늄 기 또는 아민 기, 예컨대 4급 아민일 수 있다.  표면 부착을 위한 기는 예를 들어 -OR, -COR, -COOR, -NR2, -PR2, -SR 및 X (여기서, 각각의 R은 독립적으로 H 또는 선형, 분지형 또는 시클릭 C1-C4 지방족 기일 수 있고, -COOR은 카르복실산이 아니고, X는 할라이드임)로 이루어진 군으로부터 선택된 극성 기일 수 있다.본 발명은 CO2 전환 또는 포름산 반응을 위한 촉매로 제한되지 않는다.  특히, 촉매 활성 원소 및 헬퍼 촉매를 포함하는 촉매는 매우 다양한 화학 반응의 속도를 증진시킬 수 있다.  반응 유형은 균질 촉매화 반응, 불균질 촉매화 반응, 화학 플랜트에서의 화학 반응, 발전소에서의 화학 반응, 오염 제어 장비 및 장치에서의 화학 반응, 연료 전지에서의 화학 반응 및 센서에서의 화학 반응을 포함한다.  본 발명은 모든 이러한 예를 포함한다.  본 발명은 또한 이러한 촉매를 사용하는 방법을 포함한다.
[ 도면의 간단한 설명 ]
도 1은 전형적인 전기화학 전지의 다이어그램이다.도 2는 시스템이 (CO2)- 중간체를 거치는 경우, 이온성 액체의 부재시 반응 좌표에 따라 진행함에 따라 시스템의 전위가 어떻게 움직이는지에 대한 개략 다이어그램이다.  반응 좌표는 완료된 반응의 부분을 나타낸다.  (CO2)- 형성을 위한 높은 전위가 반응에 대한 높은 과전위를 발생시킬 수 있다.도 3은 헬퍼 촉매가 사용되는 경우에 전위가 어떻게 변화할 수 있는지를 예시한다.  이 경우, 반응은 (CO2)- 보다는 CO2 복합체를 거칠 수 있으며, 이는 반응에 대한 과전위를 상당히 감소시킨다.도 4a, 4b 및 4c는 (CO2)-와 복합체를 형성하는데 사용될 수 있는 일부 양이온을 예시한다.도 5a 및 5b는 (CO2)- 음이온을 안정화시키는 것을 도울 수 있는 일부 음이온을 예시한다.도 6은 (CO2)-와 복합체를 형성하기 위해 사용될 수 있는 일부 중성 분자를 예시한다.도 7은 촉매 활성 원소, 헬퍼 촉매 혼합물 시험에서 및 구체적 실시예 1, 2 및 3에서, 실험에 사용되는 전지의 개략 다이어그램을 보여준다.도 8은 촉매 활성 원소, 헬퍼 촉매 혼합물에 대한 시험 공정에 기재된 바와 같이 촉매를 합성하고 (i) EMIM-BF4를 아르곤으로 스파징한 블랭크 스캔, 및 (ii) EMIM-BF4를 CO2로 스파징한 스캔에 대한 순환 전압전류법의 비교를 보여준다.  CO2 복합체 형성과 관련된 큰 음의 값의 피크를 주목한다.도 9는 전지의 전위를 표준 수소 전극 (SHE)에 대하여 +0.0 V 내지 -1.2 V에서 스캔함에 따라 순차적으로 얻은 일련의 광대역 합 주파수 발생(Broad Band Sum Frequency Generation: BB-SFG) 스펙트럼을 보여준다.도 10은 10 또는 30분 동안 -0.6 V에서 전위를 유지시키고 이어서 가역 수소 전극 (RHE)에 대하여 1.2 내지 1.5 V에서 CO 스트리핑 피크의 크기를 측정함으로써 수행된 CO 스트리핑 실험을 보여준다.도 11은 실시예 1에서와 같이 촉매를 합성하고 (i) 물-콜린 아이오다이드 혼합물을 아르곤으로 스파징한 블랭크 스캔 및 (ii) 물-콜린 아이오다이드 혼합물을 CO2로 스파징한 스캔에 대한 순환 전압전류법의 비교를 보여준다.도 12는 실시예 2에서와 같이 촉매를 합성하고 (i) 물-콜린 클로라이드 혼합물을 아르곤으로 스파징한 블랭크 스캔 및 (ii) 물-콜린 클로라이드 혼합물을 CO2로 스파징한 스캔에 대한 순환 전압전류법의 비교를 보여준다.도 13은 실시예 3에서와 같이 촉매를 합성하고 (i) 물-콜린 클로라이드 혼합물을 아르곤으로 스파징한 블랭크 스캔 및 (ii) 물-콜린 클로라이드 혼합물을 CO2로 스파징한 스캔에 대한 순환 전압전류법의 비교를 보여준다.도 14는 0.5 M 콜린 클로라이드를 포함하여, 다양한 전해질에서의 백금의 순환 전압전류법의 플롯을 보여준다.  각각의 경우에 전위는 RHE의 측정된 값에 대하여 보고된다.도 15는 0.5 M 콜린 클로라이드를 포함하여, 다양한 전해질에서의 팔라듐의 순환 전압전류법의 플롯을 보여준다.도 16은 0.5 M 콜린 클로라이드를 포함하여, 다양한 전해질에서의 금의 순환 전압전류법의 플롯을 보여준다.도 17은 다양한 농도의 포름산을 갖는 콜린 클로라이드에서의 팔라듐의 순환 전압전류법의 플롯을 보여준다.도 18은 다양한 농도의 포름산을 갖는 콜린 클로라이드에서의 백금의 순환 전압전류법의 플롯을 보여준다.도 19는 다양한 농도의 포름산을 갖는 콜린 클로라이드에서의 금의 순환 전압전류법의 플롯을 보여준다.도 20은 순수한 포름산 용액, 및 콜린 클로라이드를 갖는 포름산 용액에서 RHE에 대하여 0.2 V에서의 금 전극 상 Pt 블랙에 대한 대시간전류법 데이터를 보여준다.도 21는 헬퍼 촉매를 첨가하기 전의 예시적인 센서의 개략 다이어그램을 보여준다.도 22는 EMIM-BF4가 센서 위에 놓인 곳의 개략 다이어그램을 보여준다.도 23은 센서 상의 전압이 다양한 가스에 노출되었을 때; 센서 상에 인가되는 전압을 0.1 V/sec로 0로부터 5 볼트까지 스위핑하여 측정된 전류를 보여준다.도 24는 질소 및 이산화탄소에서의 센서의 저항을 나타낸다.  저항은 1 마이크로암페어의 전류를 유지하는데 필요한 전압을 측정함으로써 측정하였다.  시간은 전류가 인가된 시점으로부터의 시간이다.도 25a 및 25b는 다양한 수소 억제자의 존재 하에서의 팔라듐의 순환 전압전류법의 플롯을 각각 보여준다.  각각의 경우에 전위는 RHE의 측정된 값에 대하여 보고된다.도 26a 및 26b는 다양한 수소 억제자의 존재 하에서의 백금의 순환 전압전류법의 플롯을 각각 보여준다.  각각의 경우에 전위는 RHE의 측정된 값에 대하여 보고된다.도 27a 및 27b는 다양한 수소 억제자의 존재 하에서의 백금/루테늄의 순환 전압전류법의 플롯을 각각 보여준다.  각각의 경우에 전위는 RHE의 측정된 값에 대하여 보고된다.
[ 발명을 실시하기 위한 구체적인 내용 ]
바람직한 실시양태(들)의 상세한 설명본 발명은 본원에 기재된 특정한 방법론, 프로토콜 및 시약 등에 제한되지 않으며, 당업자가 인식할 정도로 달라질 수 있다는 것이 이해된다.  또한 본원에 사용되는 전문 용어는 단지 특정한 실시양태를 설명하기 위한 목적으로 사용되며, 본 발명의 범위를 제한하는 것을 의도하는 것은 아니라는 것이 이해된다.  본 명세서 및 첨부된 특허청구범위에서 사용된 바와 같이, 단수형은 문맥에 명확히 달리 지시하지 않는 한 복수의 대상을 포함한다는 것을 주목해야만 한다.  따라서, 예를 들어, "링커"의 언급은 1개 이상의 링커들 및 통상의 당업자에게 공지된 그의 등가물에 대한 언급이다.달리 정의되지 않는 한, 본원에 사용되는 모든 과학 기술 용어는 본 발명이 적용되는 분야의 통상의 당업자에게 통상적으로 이해되는 것과 동일한 의미를 갖는다.  본 발명의 실시양태 및 그의 다양한 특징 및 유리한 상세사항은 비제한적인 실시양태를 참고로 하여 보다 완전히 설명되고/거나 수반되는 도면에서 예시되며 하기의 설명에서 상세히 설명된다.  도면에 예시된 특징은 반드시 실제 비율로 그려진 것은 아니며, 한 실시양태의 특징은 본원에 명백하게 언급되지 않더라도 당업자가 인식할 수 있는 바와 같은 다른 실시양태와 함께 이용될 수 있다는 것을 주목하여야 한다.본원에 열거된 임의의 숫자 값 범위는 한 단위의 증가로 보다 낮은 값부터 보다 높은 값까지의 모든 값을 포함하며, 단 임의의 보다 낮은 값과 임의의 보다 낮은 값 사이에는 두 단위 이상의 차이가 있다.  예로서, 성분의 농도 또는 예를 들어 크기, 각도 크기, 압력, 시간 등과 같은 가변적인 방법의 값이 예를 들어, 1 내지 90, 구체적으로 20 내지 80, 보다 구체적으로 30 내지 70이라고 언급된 경우에, 이는 15 내지 85, 22 내지 68, 43 내지 51, 30 내지 32 등과 같은 값이 본 명세서에 분명히 열거되는 것을 의도한다.  1 미만의 값에 대해서는, 한 단위는 적절히 0.0001, 0.001, 0.01 또는 0.1로 고려된다.  이들은 단지 명확하게 의도된 것의 예이며, 가장 낮은 값과 가장 높은 값 사이의 숫자 값의 모든 가능한 조합이 유사한 방식으로 다루어진다.또한, "정의" 섹션이 바로 다음에 제공되며, 여기서 본 발명과 관련된 특정 용어가 구체적으로 정의된다.  특정 방법, 장치 및 물질이 설명되지만, 본원에 기재된 것과 유사하거나 동등한 방법 및 물질이 본 발명의 실시 또는 시험에서 사용될 수 있다.  본원에 언급된 모든 참고문헌은 그 전체 내용이 본원에 참고로 포함된다.정의본원에 사용된 용어 "CO2의 전기화학적 전환"은 공정의 단계에서 이산화탄소, 탄산염 또는 중탄산염이 또 다른 화학 물질로 전환되는 전기화학적 공정을 지칭한다.본원에 사용된 용어 "CV"는 순환 전압전류도 또는 순환 전압전류법을 지칭한다.본원에 사용된 용어 "과전위"는 반응의 열역학적으로 측정된 환원 또는 산화 전위와 사건을 실험적으로 관찰한 전위 사이의 전위 (전압) 차이를 지칭한다.본원에 사용된 용어 "캐소드 과전위"는 전기화학 전지의 캐소드 상의 과전위를 지칭한다.본원에 사용된 용어 "애노드 과전위"는 전기화학 전지의 애노드 상의 과전위를 지칭한다.용어 "전자 전환 효율"은 전기화학 반응의 선택성을 지칭한다.  더욱 정확하게는, 목적 생성물의 생성으로 가는, 전지에 공급되는 전류의 부분으로 정의된다.본원에 사용된 용어 "촉매 활성 원소"는 CO2의 전기화학적 전환 또는 바람직한 반응에서의 또 다른 관심 종을 위한 촉매의 역할을 할 수 있는 화학 원소를 지칭한다.용어 "헬퍼 촉매"는 공정 중에 실질적으로 소모되지 않고 (a) 화학 반응을 가속화시키는 것, 또는 (b) 반응의 과전위를 낮추는 것 중 하나 이상을 수행하는 유기 분자 또는 유기 분자의 혼합물을 지칭한다.용어 "활성 원소, 헬퍼 촉매 혼합물"은 하나 이상의 촉매 활성 원소(들) 및 하나 이상의 헬퍼 촉매를 포함하는 혼합물을 지칭한다.용어 "이온성 액체"는 200℃ 미만의 온도에서 안정한 액체를 형성하는 이온성 화합물 또는 염을 지칭한다.용어 "딥 공융 용매"는 개별 성분의 융점보다 낮은 융점을 갖는 공융물을 형성하는 혼합물을 포함하는 이온성 용매를 지칭한다.용어 "지시자 분자" (또는 "지시자 이온")은 반응의 선택성을 증가시키는 분자 또는 이온을 지칭한다.  지시자 분자 (또는 이온)이 반응 혼합물에 첨가되면, 바람직한 반응에 대한 선택성이 증가한다.  바람직한 반응이 또한 느려질지라도, 바람직한 반응으로의 선택성이 증가되는 한, 이 효과는 바람직하지 못한 부반응을 억제하는 결과를 가져올 수 있다.용어 "수소 억제자"는 분자가 반응 혼합물에 첨가되었을 때, (a) 수소 형성의 속도를 감소시키거나, 또는 (b) 수소 형성에 대한 과전위를 증가시키는 분자를 지칭한다.구체적 설명상기에 언급된 마젤 등에 의한 이전의 관련 출원은 공정 중에 실질적으로 소모되지 않고 (1) 화학 반응을 가속화시키는 것, 또는 (2) 반응의 과전위를 낮추는 것 중 하나 이상을 수행하는, 활성 원소, 헬퍼 촉매 혼합물을 기재한다.예를 들어, 이러한 혼합물은 CO2 전환에 대한 과전위를, 헬퍼 촉매 없이 동일한 촉매 활성 원소가 사용되는 경우 관찰된 과전위보다 더 적은 값으로 감소시킬 수 있다.이러한 활성 원소, 헬퍼 촉매 혼합물을 탐색하는 과정에서, 헬퍼 촉매로서 시험된 특정 물질, 예컨대 콜린 양이온 (N,N,N-트리메틸에탄올암모늄 양이온)의 염이 또한 특정의 바람직하지 않은 부반응, 예컨대, 예를 들어 연료 전지, 배터리, 전해질 전지 또는 화학 센서에서 물의 전기분해로부터의 수소 기체의 발생에 대한 과전위를 올릴 수 있다는 것을 발견하였다.  이론에 얽매이고자 함 없이, 본 개시내용은 유기 화합물의 단층이 금속 표면에 흡착될 때, 유기 화합물의 존재가 금속 표면 상에서 (또는 근처에서) 발생하는 반응의 주요 중간체의 결합 에너지를 변화시킬 수 있다는 가설을 입증하는 데이터를 제공한다.  이것은 반응 속도에서의 변화로 이어질 수 있다.  예를 들어, 본원의 데이터는 전기화학 전지의 전극 (전형적으로 음극) 상에서의 양이온 종, 예컨대 4급 아민의 흡착이 전기화학 반응에서 음이온성 중간체를 안정화시키고, 양이온성 중간체를 불안정화시킴을 시사한다.  아민이 너무 강하게 결합하는 경우에는 표면을 단순히 피독시킬 것이나, 결합력이 그다지 크지 않은 경우에는 속도 증진이 가능하다.  지방족 4급 아민은 양으로 하전된 질소가 지방족 기에 의해 입체적으로 차폐되어 금속 표면과 직접적으로 상호작용할 수 없기 때문에 단지 정전기적으로 금속 전극 표면에 부착되는 경향이 있을 수 있다.  동일한 이유로, 4급 암모늄 양이온은 넓은 범위의 전극 전위에 걸쳐 전기화학적으로 안정한 경향이 있다.  콜린 클로라이드는 가축을 위한 통상적인 식품 첨가제이고 이는 또한 인간을 위한 식이 보충제로서 판매되기 때문에, 콜린 염은 특히 상업적으로 매력적인 4급 아민이다.  이것은 값이 싸고, 용이하게 입수가능하고, 최소 위험을 나타낸다.  본 발명자들은 콜린과 유사한 구조 (예를 들어, 질소 상의 메틸 기 중 1개 이상이 다른 작은 지방족 기, 예컨대 에틸 또는 프로필 기로 치환된 구조)를 갖는 4급 아민 양이온이 본원에 개시된 콜린 데이터와 유사한 방식으로 거동한다고 합리적으로 예상할 수 있었다.호리 종설논문, 가트렐 등 (Journal of Electroanalytical Chemistry, 594, 1-19, 2006), 드보이스 (Encyclopedia of Electrochemistry, 7a, 202-225, 2006)의 논문 및 그의 참고문헌에 따르면, V, Cr, Mn, Fe, Co, Ni, Cu, Sn, Zr, Nb, Mo, Ru, Rh, Pd, Ag, Cd, Hf, Ta, W, Re, Ir, Pt, Au, Hg, Al, Si, In, Sn, Tl, Pb, Bi, Sb, Te, U, Sm, Tb, La, Ce 및 Nd 중 하나 이상을 포함하는 촉매는 모두 CO2 전환에 활성을 보인다.  생성물은 CO, CO32-, OH-, HCO-, H2CO, (HCO2)-, H2O2, CH3OH, CH4, C2H4, CH3CH2OH, CH3COO-, CH3COOH, C2H6, O2, H2, (COOH)2 및 (COO-)2 중 하나 이상을 포함한다.  따라서, V, Cr, Mn, Fe, Co, Ni, Cu, Sn, Zr, Nb, Mo, Ru, Rh, Pd, Ag, Cd, Hf, Ta, W, Re, Ir, Pt, Au, Hg, Al, Si, In, Sn, Tl, Pb, Bi, Sb, Te, U, Sm, Tb, La, Ce 및 Nd는 촉매 활성 원소의 각각의 예이지만, 본 발명은 상기 화학 원소의 열거에 제한되지 않는다.  반응의 가능한 생성물은 CO, CO32-, OH-, HCO-, H2CO, (HCO2)-, H2CO2, CH3OH, CH4, C2H4, CH3CH2OH, CH3COO-, CH3COOH, C2H6, O2, H2, (COOH)2, 및 (COO-)2 중 하나 이상을 포함하지만, 본 발명은 상기 생성물의 열거에 제한되지 않는다.호리 종설논문은 또한 Pb, Hg, Tl, In, Cd, Bi, Zr, Cr, Sn 및 W가 포름산 생성에 최적인 것을 언급한다.  후루야(Furuya) 등 (Journal of Electroanalytical Chemistry, 431, 39-41, 1997)은 Pd/Ru가 또한 활성인 것을 언급한다.호리 종설논문은 시장성 있는 생성물로의 CO2의 전기화학적 전환에 대한 연구가 30년 넘게 있었다고 언급하지만, 그럼에도 불구하고, 벨 보고서에 따르면, "50 퍼센트 초과의 전자 전환 효율이 달성될 수 있지만, 매우 높은 과전위의 희생이 있다"고 언급한다.  이러한 한계는 실용적인 방법이 달성될 수 있도록 앞서 극복되어야 한다.도 2 및 3은 하나의 가능한 메카니즘을 예시하며, 이에 의해 헬퍼 촉매가 CO2 전환의 속도를 증진시킬 수 있다.  찬드라세카란(Chandrasekaran) 등 (Surface Science, 185, 495-514, 1987)에 따르면, CO2의 전기환원의 제1 단계가 (CO2)- 중간체의 형성이기 때문에, CO2 전환에 대한 높은 과전위가 발생한다.  이는 도 2에 예시된 바와 같이 중간체를 형성하기 위해 에너지를 소비한다.  이는 반응에 대한 높은 과전위를 초래한다.도 3은 1-에틸-3-메틸이미다졸륨 (EMIM+) 양이온을 함유하는 용액이 혼합물에 첨가되는 경우에 일어날 수 있는 것을 예시한다.  EMIM+는 (CO2)- 중간체와 복합체를 형성할 수 있을 것이다.  그러한 경우에, 반응은 도 3에 예시된 바와 같이, 아무것도 결합하지 않은 (CO2)- 중간체를 거치는 것 대신에 EMIM+-(CO2)- 복합체를 경유하여 진행될 수 있다.  EMIM+-(CO2)- 복합체를 형성하기 위한 에너지가 (CO2)- 중간체를 형성하기 위한 에너지보다 낮다면, CO2 전환에 대한 과전위는 상당히 감소될 수 있다.  따라서, EMIM+ 양이온을 포함하는 물질은 CO2 전환을 위한 헬퍼 촉매로서 작용할 수 있다.대부분의 경우에서, 용매는 촉매 반응의 진행에 대해 단지 작은 효과만을 갖는다.  용매와 흡착물 사이의 상호작용은 통상적으로 촉매 활성 원소와의 상호작용보다 훨씬 약하고, 따라서 용매는 금속 표면에서 발생하는 화학에 단지 작은 변화만을 만든다.  그러나, 도 3의 다이어그램은 이러한 효과가 클 수 있다는 것을 보여준다.물론 헬퍼 촉매 단독은 CO2를 전환시키기에 불충분할 것이다.  대신에 CO2 전환의 높은 속도를 얻기 위해서, (CO2)-의 반응을 촉매할 수 있는 촉매 활성 원소가 여전히 필요하다.  다음의 촉매 활성 원소 중 하나 이상을 포함하는 촉매는 CO2의 전기화학적 전환에 활성인 것으로 이전에 보고되었다: V, Cr, Mn, Fe, Co, Ni, Cu, Sn, Zr, Nb, Mo, Ru, Rh, Pd, Ag, Cd, Hf, Ta, W, Re, Ir, Pt, Au, Hg, Al, Si, In, Sn, Tl, Pb, Bi, Sb, Te, U, Sm, Tb, La, Ce 및 Nd.많은 이러한 촉매는 또한 다양한 다른 반응에 대해 활성을 보인다.  모든 이러한 원소는 구체적으로 본 발명의 목적을 위한 촉매 활성 원소로서 포함된다.  상기 원소의 열거는 단지 예시적 목적을 의도한 것이며, 본 발명의 범위를 제한하고자 의도한 것은 아니다.또한, 당업자는 도 3의 다이어그램이 (CO2)-와 복합체를 형성할 수 있는 임의의 분자에 대해 도출될 수 있다는 것을 인식하여야 한다.  이전 문헌은 이온성 액체, 딥 공융 용매, 아민, 및 포스핀 중 하나 이상을 포함하는; 구체적으로 이미다졸륨 (또한 이미다조늄으로 불림), 피리디늄, 피롤리디늄, 포스포늄, 암모늄, 술포늄, 프롤리네이트, 및 메티오니네이트 중 하나 이상을 포함하는 용액이 CO2와 복합체를 형성할 수 있다는 것을 보여준다.  따라서, 이들은 헬퍼 촉매로서의 역할을 할 수 있다.  또한 데이비스 주니어(Davis Jr.) 등 (ACS Symposium Series 856: Ionic Liquids as Green Solvents: Progress and Prospects, 100-107, 2003)은 이온성 특성을 보이는 많은 다른 염을 열거한다.  구체적인 예는 아세틸콜린, 알라닌, 아미노아세토니트릴, 메틸암모늄, 아르기닌, 아스파르트산, 트레오닌, 클로로포름아미디늄, 티오우로늄, 퀴놀리늄, 피롤리디놀, 세리놀, 벤즈아미딘, 술파메이트, 아세테이트, 카르바메이트, 트리플레이트 및 시아나이드 중 하나 이상을 포함하는 화합물을 포함한다.  이들 염은 헬퍼 촉매로 작용할 수 있다.  이들 예는 단지 예시적인 목적을 의도한 것이며, 본 발명의 범위를 제한하고자 의도하는 것은 아니다.물론, (CO2)-와 복합체를 형성하는 모든 물질이 헬퍼 촉매로 작용하는 것은 아닐 것이다.  마젤 (Chemical Kinetics and Catalysis, Wiley, pages 717-720, 2001)은 중간체가 촉매에 결합하는 경우, 중간체의 반응성이 감소하는 것을 언급한다.  중간체가 촉매에 너무 강하게 결합하는 경우, 중간체는 비반응성이 될 것이고, 따라서 물질은 효과적이지 않을 것이다.  이는 헬퍼 촉매로 작용하는 물질에 대한 중요한 제한을 제공한다.  헬퍼 촉매는 (CO2)-가 촉매 활성 원소에 대해 비반응성이 되지 않도록 (CO2)-와 너무 강한 결합을 형성할 수 없다.보다 구체적으로는, 본 발명자들은 표준 수소 전극 (SHE)에 대하여 -1 V보다 작은 음의 전위에서 복합체가 안정하도록 (즉, 음의 자유 에너지의 형성을 가짐) (CO2)-와 복합체를 형성하는 물질을 원한다.  그러나, 복합체가 너무 안정하여 복합체와 촉매 활성 원소 사이의 반응의 자유 에너지가 약 3 kcal/mol보다 더 양의 값이 되도록 하여서는 안된다.당업자는 (CO2)-를 안정화시키는 헬퍼 촉매의 능력이 또한 음이온에 따라 다르다는 것을 인지할 것이다.  예를 들어, 자오 등 (The Journal of Supercritical Fluids, 32, 287-291, 2004)은 1-n-부틸-3-메틸이미다졸륨 헥사플루오로포스페이트 (BMIM-PF6)에서의 CO2 전환을 조사하였으나, 자오 등에서의 도 3은 BMIM-PF6가 반응에 대한 과전위를 감소시키지 않았다 (즉, BMIM-PF6은 헬퍼 촉매로 작용하지 않았다)는 것을 보여준다.  이는 BMIM-PF6이 (CO2)-에 지나치게 강한 결합을 형성하여 CO2가 구리와 비반응성이었기 때문일 수 있다.  유사하게, 위안 등 (Electrochimica Acta 54, pages 2912-2915(2009))은 1-부틸-3-메틸이마다졸륨 브로마이드 (BMIM-Br)에서의 메탄올과 CO2 사이의 반응을 조사하였다.  BMIM-Br은 헬퍼 촉매로 작용하지 않았다.  이는 복합체가 너무 약했거나 또는 브로민이 반응을 피독시켰기 때문일 수 있다.도 4a, 4b 및 4c에서의 양이온, 도 5a 및 5b에서의 음이온, 및/또는 도 6에서의 중성 종 중 하나 이상 (여기서, R1, R2 및 R3 (및 R4 내지 R17)은 H, OH, 또는 1개 이상의 탄소 원자를 함유하는 임의의 리간드를 포함함)을 포함하는 용액은 CO2 또는 (CO2)-와 복합체를 형성하는 것으로 믿어진다.  구체적인 예는 다음을 포함한다: 이미다졸륨 (또한 이미다조늄으로 불림), 피리디늄, 피롤리디늄, 포스포늄, 암모늄, 술포늄, 프롤리네이트 및 메티오니네이트.  모든 이러한 예는 CO2 전환을 위한 헬퍼 촉매로 사용되는 것이 가능할 수 있고, 본 발명에 명백히 포함된다.  이러한 예는 단지 예시적인 목적을 의도한 것이며, 본 발명의 범위를 제한하고자 의도하는 것은 아니다.일반적으로, 주어진 물질 S가 활성 금속 M에 의해 촉매되는 반응 R을 위한 헬퍼 촉매인지 다음과 같이 결정할 수 있다:(a) 표준 3-전극계 전기화학 전지를 반응 R에 통상적으로 사용되는 전해질로 채운다.  통상의 전해질은 예컨대 0.1 M 황산을 포함하거나, 또는 수중 0.1 M KOH가 또한 사용될 수 있다.(b) 3 전극계 전기화학 전지 및 적절한 상대 전극에 활성 금속을 탑재한다.(c) 활성 금속을 세척하기 위해 수회의 CV 사이클을 수행한다.(d) 전해질에서 가역 수소 전극 (RHE) 전위를 측정한다.(e) 전지에 반응 R을 위한 반응물을 로딩하고, 반응 R의 CV를 측정하며, 반응 R과 관련된 피크의 전위를 기록한다.(f) V1 = (반응과 관련된 피크의 개시 전위와 RHE 사이의 차이)를 계산한다.(g) V1A = (반응과 관련된 피크의 최대 전위와 RHE 사이의 차이)를 계산한다.(h) 전해질에 0.0001% 내지 99.9999%의 물질 S를 첨가한다.(i) 헬퍼 촉매와의 반응에서 RHE를 측정한다.(j) 반응 R의 CV를 다시 측정하고, 반응 R과 관련된 피크의 전위를 기록한다.(k) V2 = (반응과 관련된 피크의 개시 전위와 RHE 사이의 차이)를 계산한다.(l) V2A = (반응과 관련된 피크의 최대 전위와 RHE 사이의 차이)를 계산한다.0.0001 내지 99.9999%의 물질 S의 임의의 농도에서 V2 003c# V1 또는 V2A 003c# V1A인 경우, 물질 S는 반응을 위한 헬퍼 촉매이다.또한, 헬퍼 촉매는 다음의 형태 중 어느 하나일 수 있다: (i) 반응에 대한 용매; (ii) 전해질; (iii) 시스템의 성분에 대한 첨가제; 또는 (iv) 시스템의 촉매 중 하나 이상에 결합하는 것.  이러한 예는 단지 예시적인 목적을 의도한 것이며, 본 발명의 범위를 제한하고자 의도하는 것은 아니다당업자들은 현저한 효과를 갖기 위해 단지 아주 적은 양의 헬퍼 촉매가 필요할 수 있다는 것을 인식할 것이다.  촉매 반응은 종종 뚜렷한 활성 부위에서 일어난다.  활성 부위 농도는 매우 낮을 수 있고, 따라서 이론상으로는 소량의 헬퍼 촉매가 속도에 현저한 효과를 가질 수 있다.  구리 상에서의 에틸렌 수소화 반응의 속도에 대한 일산화탄소 (CO)의 효과에 대한 피스(Pease) 등 (JACS 47, 1235 (1925))의 연구로부터 반응을 변화시키기 위해 얼마나 적은 헬퍼 촉매가 필요할 지의 추정치를 얻을 수 있다.  상기 논문은 본 개시내용에 참고로 포함된다.  피스 등은 0.05 cc (62 마이크로그램)의 일산화탄소 (CO)가 에틸렌 수소화 반응에 대한 100 그램의 촉매를 거의 완전히 피독시키는데 충분하다는 것을 발견하였다.  이는 촉매 중 0.0000062 중량%의 CO의 독 농도에 상응한다.  당업자는 촉매 활성 원소-독 혼합물에서 0.0000062 중량%의 독이 반응을 효과적으로 억제할 수 있다면, 활성 원소, 헬퍼 촉매 혼합물에서 0.0000062 중량%만큼 적은 헬퍼 촉매가 반응을 증진시킬 수 있다는 것을 인지한다.  이는 활성 원소, 헬퍼 촉매 혼합물에서 헬퍼 촉매 농도에 대한 하한 추정치를 제공한다.상한치가 하기 실시예 1에서 예시되고, 여기서 활성 원소, 헬퍼 촉매 혼합물은 약 99.999 중량%의 헬퍼 촉매를 가질 수 있고, 헬퍼 촉매는 적어도 한 자릿수 더 농축될 수 있다.  따라서, 본 발명에 대한 헬퍼 촉매 농도의 범위는 0.0000062 중량% 내지 99.9999 중량%일 수 있다.도 3은 단지 CO2의 전기화학적 전환을 고려했지만, 방법은 일반적이다.  반응 순서에서 주요 중간체를 형성하기 위해 에너지가 필요한 많은 예들이 있다.  예는 다음을 포함한다: 균질 촉매화 반응, 불균질 촉매화 반응, 화학 플랜트에서의 화학 반응, 발전소에서의 화학 반응, 오염 제어 장비 및 장치에서의 화학 반응, 안전 장비에서의 화학 반응, 연료 전지에서의 화학 반응 및 센서에서의 화학 반응.  이론상, 주요 중간체와 복합체를 형성하는 헬퍼 촉매를 찾을 수 있다면, 반응 속도는 증가할 것이다.  모든 이러한 예는 본 발명의 범위 내이다.헬퍼 촉매로 이득을 볼 수 있는 특정한 공정의 구체적인 예는 Cl2, Br2, I2, NaOH, KOH, NaClO, NaClO3, KClO3, CF3COOH 중 하나 이상을 포함하는 생성물을 생성하는 전기화학 공정을 포함한다.또한, 헬퍼 촉매는 주요 중간체와 복합체를 형성하지 않는 경우에도 반응 속도를 향상시킬 수 있다.  작용의 가능한 메카니즘의 예는 헬퍼 촉매가 (i) 임의의 수단에 의해 주요 중간체를 형성하기 위한 에너지를 감소시키거나, (ii) 전자 또는 원자 또는 리간드를 공여 또는 수용하거나, (iii) 결합을 약화시키거나 또는 달리 보다 쉽게 절단되도록 만들거나, (iv) 들뜬 상태를 안정화시키거나, (v) 전이 상태를 안정화시키거나, (vi) 반응물을 반응을 위해 거의 근접하게 또는 정확한 배위로 유지시키거나, 또는 (vii) 부반응을 막는 것을 포함한다.  각각의 이러한 메카니즘은 문헌 [Masel, Chemical Kinetics 및 Catalysis, Wiley, NY (2001)]의 페이지 707 내지 742에 기재되어 있다.  모든 이러한 방식의 작용은 본 발명의 범위 내이다.또한, 본 발명은 단지 촉매에 제한되지 않는다.  대신에 활성 원소, 헬퍼 촉매 혼합물을 촉매로 사용하는 방법 또는 장치를 포함한다.  연료 전지, 센서 및 전해질 전지가 특히 본 발명에 포함된다.추가 상세설명 없이도, 당업자는 전술한 설명을 통해 본 발명을 충분한 정도로 이용할 수 있다고 생각된다.  하기 실시예는 단지 예시적인 것이며, 어떤 식으로든 본 개시를 제한하려는 것이 아니다.  이들은 단지 예시적인 것이며, 본 발명의 모든 가능한 실시양태, 응용 또는 변형의 완전한 열거를 의도한 것은 아니다.활성 원소, 헬퍼 촉매 혼합물의 시험하기 섹션에는 상기 언급된 관련 출원에 이전에 개시된 바와 같이 활성 원소, 헬퍼 촉매 혼합물에 사용된 시험 절차를 기술하고 기재하였다.  이들 특정한 실험은 CO2의 전기화학적 전환에 대한 과전위를 낮추고 반응의 선택성 (전류 효율)을 높이기 위해 백금 및 1-에틸-3-메틸이미다졸륨 테트라플루오로보레이트 (EMIM-BF4)로 이루어진 활성 원소, 헬퍼 촉매 혼합물의 능력을 측정하였다.  따라서, 시험은 EMIM-BF4 및 EMIM+ 이온이 바람직한 반응을 위한 지시자 분자 및 지시자 이온의 역할을 각각 할 수 있는지를 측정할 수 있었다.  이 시험에서 바람직한 반응은 (전형적으로 주요 생성물, 예컨대 CO 또는 포름산으로의) 이산화탄소의 전기화학적 환원일 것이다.실험은 도 7에 나타낸 3개의 유리 전극 전지를 사용하였다.  전지는 애노드 (108) 및 캐소드 (109)를 고정시키기 위한 3구 플라스크 (101)로 구성되었다.  시일 (107)은 애노드 와이어 (108) 주위에 시일을 형성하였다.  피팅 (106)은 애노드 와이어 (108) 주위에 시일 (107)을 압축하였다.  로터리 시일 (110)은 샤프트 (111)의 회전을 용이하게 하여, 이에 따라 금 플러그 (115)가 회전하도록 유도하였다.  시일 (119)는 플라스크 (101)의 사용되지 않는 제3 구를 막았다.아세토니트릴 중 은/0.01 몰 이온 기준 전극 (103)을 시일 (117)을 포함하는 러긴 캐필러리(Luggin Capillary) (102)를 통하여 전지에 연결하였다. 기준 전극 용액이 상기 캐필러리 내의 이온성 액체를 오염시키는 것을 방지하기 위해 기준 전극 (103)을 바이코어(Vycor)�� 프릿에 끼웠다.  기준 전극을 페로센 Fc/Fc+ 산화환원 쌍에 대해 보정하였다.  표준 수소 전극 (SHE)을 기준으로 하여 본 실시예 전극의 전위 축을 전환시키기 위해 +535의 전환 인자를 사용하였다.  25x25 mm 백금 거즈 (113) (크기 52)을 애노드에 연결하고, 0.33 cm2의 다결정질 금 플러그 (115)를 캐소드에 연결하였다.실험에 앞서, 모든 유리 부품을 1% 노크로믹스(Nochromix)�� 조 (2시간), 이후 50/50 v/v의 질산/물 조 (12시간)에 두고, 이후 밀리포어 워터(Millipore water)로 세정하였다.  또한, 금 플러그 (115) 및 백금 거즈 (113)을 당업자에게 공지된 절차를 사용하여 기계적으로 연마하였다.  이어서 유리 부품을 12시간 동안 황산 조에서 세정하였다.실험 중, 먼저 촉매 활성 원소, 백금을 포함하는 촉매 잉크를 다음과 같이 제조하였다: 우선 알파 에이사(Alfa-Aesar)로부터 구입한 존슨-매티 히스펙(Johnson-Matthey Hispec) 1000 백금 블랙 0.056 그램을 밀리포어 워터 1 그램과 혼합하고 10분 동안 초음파처리하여 밀리포어 워터 중 백금 블랙의 5.6 mg/ml 현탁액을 함유하는 용액을 제조하였다.  25 μl 액적의 잉크를 금 플러그 (115) 상에 두고 20분 동안 가열 램프 하에 건조시키고, 후속적으로 추가 1시간 동안 공기 중에서 건조시켰다.  이것으로 금 플러그 상에 0.00014 그램의 촉매 활성 원소, 백금을 갖는 촉매를 수득하였다.  금 플러그를 3구 플라스크 (101)에 설치했다.  다음으로, 잔류 물 및 산소를 제거하기 위해 헬퍼 촉매, EMIM-BF4 (EMD 케미칼스 인크.(EMD Chemicals, Inc., 미국 캘리포니아주 샌디에고))를 12시간 동안 -23 in. Hg 진공 하에 120℃로 가열하였다.  칼-피셔(Karl-Fischer) 적정을 수행하여 상기 절차 후에 이온성 액체 중 물의 농도가 약 90 mM인 것 (즉, 이온성 액체는 99.9999%의 헬퍼 촉매를 포함함)을 확인하였다.  13 그램의 EMIM-BF4를 용기에 첨가하여 약 99.999%의 헬퍼 촉매를 함유하는 활성 원소, 헬퍼 촉매 혼합물을 생성하였다.  기하학은 금 플러그가 EMIM-BF4와 메니스커스를 형성하는 것과 같았다.  다음으로, 공기와의 접촉에 의해 얻은 임의의 수분을 추가로 제거하기 위해 2시간 동안 200 sccm으로 초고순도(UHP) 아르곤을 스파징 튜브 (104) 및 유리 프릿 (112)를 통해 공급하였다.  커넥터 (105)를 기체 공급원으로 이어지는 튜브에 전지를 부착하는데 사용하였다.다음으로, 캐소드를 SI 1287 솔라트론(Solartron) 전기 인터페이스에서 작업 전극 연결부에 연결하고, 애노드를 상대 전극 연결부에 연결하고, 기준 전극을 솔라트론 상의 기준 전극 연결부에 연결하였다.  이어서 캐소드 상의 전위를 표준 수소 전극(SHE)에 대하여 -1.5 V로부터 SHE에 대하여 1 V까지 스위핑하고, 이어서 SHE에 대한 -1.5 V로 복귀시키는 것을 30회 50 mV/s의 스캔 속도로 수행하였다.  마지막 스캔 동안 형성된 전류를 도 8에 "아르곤" 스캔으로서 표시하였다.다음으로, 이산화탄소를 30분 동안 200 sccm으로 스파징 튜브를 통해 버블링시키고, 동일한 스캐닝 기술을 사용하였다.  이는 도 8의 CO2 스캔을 생성하였다.  피크가 SHE에 대하여 -0.2 V에서 시작하여 SHE에 대하여 -0.4 V에서 최대에 도달하는 것을 주목한다.  이 피크는 CO2 전환과 관련된다.출원인은 또한 반응의 생성물을 찾기 위해 광대역 합 주파수 발생 (BB-SFG) 분광분석법을 사용하였다.  나타낸 전압 범위 내에서 목적 생성물 일산화탄소만이 검출되었다 (즉, 선택성이 약 100%이다).  옥살산은 더 높은 전위에서 검출되었다.표 1은 이러한 결과를 이전 문헌으로부터의 결과와 비교한다.  표는 실제 캐소드 전위를 보여준다.  보다 음의 캐소드 전위는 보다 높은 과전위에 해당한다.  보다 정확히, 과전위는 반응에 대한 열역학적 전위 (SHE에 대하여 약 -0.2 V) 및 실제 캐소드 전위 사이의 차이이다.  캐소드 과전위의 값 또한 표에 주어진다.  헬퍼 촉매의 첨가는 4.5 배만큼 백금 상의 캐소드 과전위 (즉, 일 손실)를 감소시키고, 선택성을 거의 100%로 개선시킨다.표 1표 2표 2는 CO2를 전환시키기 위해 필요한 캐소드 전위를 나타낸다.  모든 값이 -0.9 V보다 더 음의 값인 것을 주목한다.  비교에 의해, 도 8은 활성 원소, 헬퍼 촉매 혼합물이 촉매로 사용되는 경우, 가역 수소 전극(RHE)에 대하여 -0.2 V에서 CO2 전환이 시작되는 것을 보여준다.  보다 음의 캐소드 전위는 더 높은 과전위에 해당한다.  이는 활성 원소, 헬퍼 촉매 혼합물이 CO2 전환에 유리하다는 것의 추가적 확인이다.도 9는 반응 동안 얻은 일련의 광대역 합-주파수 발생 (BB-SFG) 스펙트럼을 보여준다.  2350 cm-1에서의 피크를 주목한다.  이 피크는 헬퍼 촉매와 (CO2)- 사이의 안정한 복합체의 형성에 해당한다.  피크가 SHE에 대하여 -0.1 V에서 시작한다는 것이 중요하다.  호리 종설논문에 따르면, 백금 상에서 전위가 SHE에 대하여 -1.2 V보다 더 음의 값이 아니라면, (CO2)-는 열역학적으로 불안정하다.  그러나 도 9는 EMIM-BF4와 (CO2)- 사이의 복합체가 SHE에 대하여 -0.1 V에서 안정하다는 것을 보여준다.당업자는 이 결과가 매우 중요하다는 것을 인식하여야 한다.  호리 종설논문, 드보이스 종설논문 및 그의 참고문헌에 따르면, (CO2)-의 형성은 V, Cr, Mn, Fe, Co, Ni, Cu, Sn, Zr, Nb, Mo, Ru, Rh, Pd, Ag, Cd, Hf, Ta, W, Re, Ir, Pt, Au, Hg, Al, Si, In, Sn, Tl, Pb, Bi, Sb, Te, U, Sm, Tb, La, Ce 및 Nd 상에서 CO, OH-, HCO-, H2CO, (HCO2)-, H2CO2, CH3OH, CH4, C2H4, CH3CH2OH, CH3COO-, CH3COOH, C2H6, O2, H2, (COOH)2, 및 (COO-)2로의 CO2 전환에서의 속도 결정 단계이다.  (CO2)-는 낮은 전위에서 열역학적으로 불안정하며, 이는 도 2에 나타낸 바와 같이 반응에 대한 높은 과전위를 야기한다.  도 9의 데이터는 낮은 전위에서 EMIM-BF4-(CO2)- 복합체를 형성할 수 있음을 보여준다.  따라서, 반응은 도 3에 나타낸 바와 같이, V, Cr, Mn, Fe, Co, Ni, Cu, Sn, Zr, Nb, Mo, Ru, Rh, Pd, Ag, Cd, Hf, Ta, W, Re, Ir, Pt, Au, Hg, Al, Si, In, Sn, Tl, Pb, Bi, Sb, Te, U, Sm, Tb, La, Ce 및 Nd 상에서 CO, OH-, HCO-, H2CO, (HCO2)-, H2CO2, CH3OH, CH4, C2H4, CH3CH2OH, CH3COO-, CH3COOH, C2H6, O2, H2, (COOH)2 또는 (COO-)2로의 CO2 전환을 위한 저 에너지 경로를 거칠 수 있다.상기 결과의 경제적 중요성을 이해하기 위하여, 본 발명자는 두 방법, (i) 리 및 올로만 논문 및 '727 공개공보에 기재된 방법, 및 (ii) 본 실시예에서의 촉매를 사용하는 유사 방법을 통해 포름산의 연간 100,000 메트릭 톤을 생성하기 위해 필요한 전기의 비용을 계산하였다.  두 경우 모두에서, 애노드는 SHE에 대하여 +1.2 V에서 작동하고, 전기는 $0.06/kW-hr 비용이라고 가정하였으며, 본 발명자는 전류를 적당하게 조절하였다.  계산의 결과를 표 3에 제시하였다.  계산에서, 새로운 촉매가 사용되는 경우 거의 5배만큼 전기 비용이 감소될 것으로 예측된다는 것을 주목한다.  이러한 결과는 본원에 개시된 새로운 촉매의 가능한 영향을 입증한다.표 3CO2의 전기화학적 전환에 대한 희석의 효과이 실험은 이전 반응에서 물 첨가가 CO의 형성을 가속화시킴을 보여준다.  본 실험은 다음을 예외로 하고, 상기 기재된 전지 및 절차를 사용하였다; 상기 실험에서 사용된 99.9999%의 EMIM-BF4 대신 98.55%의 EMIM-BF4 및 0.45%의 물을 함유하는 용액으로 대체하였고, 전위를 RHE에 대하여 -0.6 V에서 10 또는 30분 동안 유지시켰으며, 이어서 전위를 50 mV/sec로 양의 값으로 증가시켰다.  도 10에 결과를 나타내었다.  1.2 내지 1.5 V 사이의 피크를 주목한다.  이는 CO 형성과 관련된 피크이며 상기 제1 실험에서보다 훨씬 더 크다.  따라서 물의 첨가는 짐작컨대 반응물로 작용하여 CO의 형성을 가속화시킨다.구체적 실시예 1(물에서의 CO2의 전기화학적 전환에 대한 과전위를 감소시키고 수소 형성을 억제하기 위한 팔라듐 및 콜린 아이오다이드를 포함하는 활성 원소, 헬퍼 촉매 혼합물의 사용)본 실시예는 본 발명이 활성 원소로서의 팔라듐 및 헬퍼 촉매로서의 콜린 아이오다이드를 사용하여 실시될 수 있음을 입증하는 것이다.본 실험은 다음을 예외로 하고, 상기 제1 시험의 전지 및 절차를 사용하였다: i) 1-에틸-3-메틸이미다졸륨 테트라플루오로보레이트 대신에 수용액 중 10.3 중량%의 헬퍼 촉매, 콜린 아이오다이드로 대체하고, ii) 캐소드 상의 백금 블랙 및 금 플러그 대신에 알파 에이사(미국 매사추세츠주 워드 힐)로부터 구입한 0.25 cm2 Pd 호일로 대체하고, 은/은 클로라이드 기준을 사용하였다.전지는 52 mg의 팔라듐 및 103 mg의 헬퍼 촉매를 함유하였으며, 따라서 전체 촉매 혼합물은 66%의 헬퍼 촉매를 함유하였다.도 11은 이러한 조건 하에서 측정된 CV를 보여준다.  SHE에 대하여 0 볼트 근처에서 아이오딘 전이와 관련된 큰 음의 값의 피크가 있고, 약 -0.8 V에서 CO2 전환과 관련된 음의 값으로 향하는 피크가 있다.  비교를 통해, 표 2의 데이터는 헬퍼 촉매의 부재시 팔라듐에서 CO2를 전환시키기 위해서 -1.2 V보다 더 음의 전압을 사용하는 것이 필요하다는 것을 보여준다.  따라서, 헬퍼 촉매는 CO2 형성에 대한 과전위를 약 0.5V만큼 감소시킨다.본 실시예는 또한 활성 원소, 헬퍼 촉매 혼합물 개념이 제2 활성 원소, 팔라듐, 및 제2 헬퍼 촉매, 콜린 아이오다이드로 실시될 수 있음을 입증하는 것이다.  또한, 당업자는 조합 팔라듐 및 콜린 아이오다이드의 선택이 중요하지 않음에 주목할 것이다.  오히려, 본 실시예는 결과가 일반적이며 상기 시험 실험에 기재된 백금에서의 EMIM-BF4의 특별한 경우로 제한되지 않는다는 것을 보여준다.구체적 실시예 2(포름산으로의 CO2의 전기화학적 전환에 대한 과전위를 감소시키고 수소 형성을 억제하기 위한 팔라듐 및 콜린 클로라이드를 포함하는 활성 원소, 헬퍼 촉매 혼합물의 사용)다음 실시예는 본 발명이 제2 헬퍼 촉매, 콜린 클로라이드를 사용하여 실시될 수 있음을 입증하는 것이다.본 실험은 다음을 예외로 하고, 실시예 1에서의 전지 및 절차를 사용하였다: 콜린 아이오다이드 용액 대신에 수용액 중 6.5 중량% 콜린 클로라이드로 대체하였다.전지는 52 mg의 팔라듐 및 65 mg의 헬퍼 촉매를 함유하였고, 따라서 전체 촉매 혼합물은 51%의 헬퍼 촉매를 함유하였다.  도 12는 (i) 물-콜린 클로라이드 혼합물을 아르곤으로 스파징한 블랭크 스캔 및 (ii) 물-콜린 클로라이드 혼합물을 CO2로 스파징한 스캔에 대한 순환 전압전류법의 비교를 보여준다.  약 -0.6에서 시작하여 음의 값을 향하는 피크를 주목한다.  이것은 -0.6 V에서 CO2가 환원되는 것을 보여준다.  비교를 통해, 표 2의 데이터는 헬퍼 촉매의 부재시 팔라듐에서 CO2를 전환시키기 위해서 -1.2 V보다 더 음의 전압이 필요하다는 것을 나타낸다.  따라서, CO2 전환에 대한 과전위는 헬퍼 촉매에 의해 0.6 V만큼 감소된다.또 다른 중요한 점은 수소 형성에 대한 강한 피크가 없다는 것이다.  순수 팔라듐 촉매는 pH 7에서, 약 -0.4 V에서 큰 수소 피크를 생성할 것이지만, 헬퍼 촉매의 존재시 수소 피크는 -1.2 V로 이동한다.  호리 종설논문은 수소를 형성하는 부반응이 너무 크기 때문에 팔라듐은 CO2 환원을 위한 효과적인 촉매가 아니라고 보고한다.  도 12의 자료는 헬퍼 촉매가 수소 형성을 억제하는데 효과적인 것을 보여준다.  동일한 효과를 실시예 1에서의 팔라듐 상 콜린 아이오다이드 용액에 대한 도 11에서 관찰할 수 있다.순환 전압전류법을 또한 반응 생성물을 분석하는데 사용하였다.  포름산은 검출된 유일한 생성물이었다.  비교에 의해, 호리 종설논문은 반응이 물에서 포름산에 대해 단지 2.8% 선택적이라고 보고한다.  따라서, 헬퍼 촉매는 포름산에 대해 반응의 선택성을 상당히 개선한다.본 실시예는 또한 본 발명이 헬퍼 촉매 콜린 클로라이드로 실시될 수 있음을 입증하는 것이다.  또한, 당업자는 팔라듐 및 콜린 클로라이드의 활성 원소, 헬퍼 촉매 쌍에 대하여 특별한 것이 없다는 것을 주목할 것이다.  유사한 효과가 콜린 아세테이트 및 콜린 테트라플루오로보레이트에 대해 발견되었다.당업자는 결과가 팔라듐 호일의 두께에 의존하지 않음을 인식할 것이다.  예를 들어, 팔라듐 호일의 두께를 10배만큼 증가시키면, 활성 원소-헬퍼 촉매 혼합물은 단지 11%의 헬퍼 촉매를 함유할 것이다.  호일 두께가 0.5 인치 증가하면, 혼합물은 약 1%의 헬퍼 촉매를 함유할 것이다.구체적 실시예 3(CO로의 CO2의 전기화학적 전환에 대한 과전위를 감소시키고 수소 형성을 억제하기 위한 니켈 및 콜린 클로라이드를 포함하는 활성 원소, 헬퍼 촉매 혼합물의 사용)본 실시예는 본 발명이 제2 금속, 니켈을 사용하여 실시될 수 있음을 입증하는 것이다.본 실험은 다음을 예외로 하고, 실시예 2에서의 전지 및 절차를 사용하였다: 팔라듐 호일 대신에 알파 에이사로부터의 니켈 호일로 대체하였다.도 13은 i) 물-콜린 클로라이드 혼합물을 아르곤으로 스파징한 블랭크 스캔 및 ii) 물-콜린 클로라이드 혼합물을 CO2로 스파징한 스캔에 대한 순환 전압전류법의 비교를 보여준다.  약 -0.6에서 시작하여 음의 값을 향하는 피크를 주목한다.  이것은 -0.6 V에서 CO2가 환원되는 것을 보여준다.  비교를 통해, 표 2의 자료는 헬퍼 촉매 부재시 니켈에서 CO2를 전환시키기 위해서 -1.48 V보다 더 음의 전압이 필요하다는 것을 보여준다.  따라서, 헬퍼 촉매는 CO2 전환에 대한 과전위를 감소시킨다.또 다른 중요한 점은 수소 형성에 대한 강한 피크가 없다는 것이다.  기본적인 니켈 촉매는 pH 7에서, 약 -0.4 V에서 큰 수소 피크를 생성할 것이지만, 헬퍼 촉매의 존재시 수소 피크는 -1.2 V로 이동한다.  호리 종설논문은 수소를 형성하는 부반응이 너무 크기 때문에 니켈은 CO2 환원을 위한 효과적인 촉매가 아니라고 보고한다.  도 13의 데이터는 헬퍼 촉매가 수소 형성을 억제하는데 효과적인 것을 보여준다.또한 헬퍼 촉매는 반응의 선택성을 개선하는데에 매우 효과적이다.  호리 종설논문은 수소가 수용액 중 니켈 상에서의 이산화탄소 환원 동안의 주요 생성물이라고 보고한다.  가수분해는 포름산에 대하여 1.4%의 선택성을 보이고, 일산화탄소에 대해 선택성을 보이지 않는다.  비교를 통해, CV에 의한 반응 생성물의 분석은 헬퍼 촉매의 존재시 일산화탄소가 니켈 상에서의 CO2 전환 동안의 주요 생성물임을 나타낸다.  약간의 포르메이트 형성이 있을 수 있다.  그러나, 수소는 검출되지 않는다.  본 실시예는 헬퍼 촉매가 CO 및 포르메이트에 대한 반응의 선택성을 굉장하게 향상시킴을 보여준다.본 실시예는 또한 본 발명이 제2 금속, 니켈로 실시될 수 있음을 입증하는 것이다.  또한, 당업자는 니켈 및 콜린 클로라이드의 활성 성분, 헬퍼 촉매 쌍에 대하여 특별한 것이 없다는 것을 주목할 것이다.  결과는 상기 기재된 팔라듐을 갖는 다른 콜린 염의 결과와 유사하다.당업자는 콜린 클로라이드 및 콜린 아이오다이드가 활성이기 때문에, 콜린 브로마이드, 콜린 플루오라이드 및 콜린 아세테이트와 같은 다른 콜린 염 역시 활성일 것임을 인식할 것이다.구체적 실시예 4(콜린 클로라이드의 존재 하에서의 수소 발생 반응 (HER)의 억제 및 포름산 전기산화의 증진)물질: 금속 블랙 (알파 에이사 99.9% 금속 기재) 5.6 mg을 탈산소화된 밀리포어 워터 1 ml와 혼합함으로써 촉매 금속 블랙 잉크를 제조하였다.  2 종류의 상대 전극을 본 실험에 사용하였다.  백금 및 팔라듐 촉매에 대해, 상대 전극은 25x25 mm 백금 메쉬 (52 사이즈)를 5 인치 백금 와이어 (99.9%, 0.004 인치 직경)에 부착함으로써 제작하였다.  금 전극에 대해, 상대 전극은 25x25 mm 금 메쉬 (52 사이즈)를 5 인치 금 와이어 (99.9%, 0.002 인치 직경)에 부착함으로써 제작하였다.  기준 전극은 플렉서블 커넥터(Flexible Connector)를 갖는 은-은 클로라이드 전극이었다 (표 4).  4 종류의 전해질을 사용하였다: 0.5 M 콜린 클로라이드, 0.5 M 중탄산나트륨, 0.5 M 황산 및 완충 용액.  용액을 3차 증류수로 제조하였다.  측정은 1 atm으로 버블링되는 아르곤 기체 (99.999% 순도) 하에 25℃에서 수행하였다.기기: 측정은 Ag/AgCl 기준 전극을 갖는 표준 3-전극계 전기화학 전지에서 솔라트론 SI 1287 정전위기로 수행하였다.  작업 전극을 회전 전극의 금 표면 상에 금속 블랙 잉크를 적용함으로써 제조하였다.  회전 전극의 표면에 잉크 12.5 μL를 첨가하고 60분 동안 주위 온도 하에 물이 증발되도록 함으로써 회전 전극의 표면에 촉매를 적용하였다.순환 전압전류법: 먼저 전해질을 유리 전지에 로딩하고, 이어서 2시간 동안 건조 아르곤 (99.99%)으로 퍼징하여 전해질로부터 산소를 제거하였다.  각각의 실험에 앞서, 20-40 선형 스위프 순환 전압전류도를 75 mV.s-1로 -1.5 V 내지 +1 V vs. Ag/AgCl에서 수행하여, 전극을 컨디셔닝하고 표면으로부터 옥시드를 제거하였다.  이어서, 수회 사이클을 10 mV.s-1로 수행한 후 최종 사이클의 CV가 안정된 것으로 인정하였다 (즉, "먼지" 또는 다른 물질이 표면에서 제거되었다).  최종적으로, 세정 및 안정화 CV 사이클을 10 mV.s-1로 수행하였다.  그 후, 포름산을 전해질에 첨가하였으며, 최종 농도는 0.001 M, 0.01 M 및 0.03 M이었다.  포름산과 촉매 표면 사이의 반응을 연구하기 위해 CV를 다시 얻었다.  측정의 질을 보증하기 위해, 물질 세정 및 용액 순도에 특히 주의를 기울였다 (문헌 [Quaino, P.M., Gennero De Chialvo, M.R., and Chialvo, A.C., Hydrogen Diffusion Effects on the Kinetics of the Hydrogen Electrode Reaction Part II. Evaluation of Kinetic Parameters, Physical Chemistry Chemical Physics, 6(18): pages 4450-4455 (2004)] 및 [Montero, M.A., Marozzi, C.A., Chialvo, M.R.G.D., and Chialvo, A.C., The Evaluation of the Polarization Resistance in a Tubular Electrode and Its Application to the Hydrogen Electrode Reaction. Electrochimica Acta, 2007. 52(5): pages 2083-2090] 참조).기준 전극의 보정: 초기에, 러긴 캐필러리를 통하여 전지에 연결된 Ag/AgCl 기준 전극을 사용하여, 기준 전극을 안정화시켰다.  그러나, 기준 전극이 콜린 클로라이드 혼합물에 노출되었을 때 이동될 수 있음을 발견하였다.  따라서, 기준 전극을 각각의 실험 동안 가역 수소 전극 (RHE)에 대해 보정하였다.  본질적으로, RHE는 상대 전극 위에 수소를 버블링시킴으로써 설치되었으며, 이 전극의 전위를 기준 전극과 비교하였다.  RHE 전위를 측정하기 위해, 작업 전극 및 상대 전극 리드를 짧게 하고, 이어서 상대 전극 하에 20분 동안 수소를 버블링한 후, 개방 전지 전위를 안정화될 때까지 측정하였다.  개방 전지 전위는 RHE vs. Ag/AgCl 전극이었다.  각각의 수행에 대해 이러한 방식으로 기준 전위를 측정하도록 하였다.  이후의 작업에서, 데이터는 기준 전극의 이동으로 인한 문제를 피하기 위해, 가역 수소 전극의 전위 측정치에 대하여 플롯팅하였다.  표 4에 나타난 바와 같이 4개의 용액을 사용하였다.  0.5 M 콜린 클로라이드 용액을 다음 3개의 표준 용액과 비교하였다: 0.5 M 중탄산나트륨, 0.5 M 황산 및 보락스 완충 용액.  황산은 내부 표준이었다.  중탄산나트륨 및 보락스 완충제는 콜린 클로라이드 용액과 비슷한 pH를 가지고 있어서, 이들은 적합한 비교 대상이었다.표 4대시간전류법: 대시간전류법은 일반적으로, 달리 나타내지 않는 한, 개방 전지 전위로부터 관심 전위로 스텝핑시킴으로써 수행하였다.  대시간전류법 데이터에 대해 언급된 전위는 개방 전지 전위으로부터 스텝핑시킨 전위이다.  측정을 위해 다음 2 종류의 전해질을 제조하였다: 0.01 M 포름산 용액 및 0.5 M 콜린 클로라이드 중 0.01 M 포름산.  전위를 0.2 V vs. RHE에서 고정하고, 전류-시간 (I-t) 커브를 정전위기로 기록하였다.이론상으로, 포름산은 먼저 촉매 표면 상에 흡착되고, 이어서 2가지의 반응 경로로 진행된다 (Batista, B.C. and Varela, H., Open Circuit Interaction of Formic Acid with Oxidized Pt Surfaces: Experiments, Modeling, and Simulations, Journal of Physical Chemistry C, 114(43), pages 18494-18500): 이산화탄소 및 물의 직접 형성; 또는 우선 흡착된 일산화탄소로 전달되고 이어서 이산화탄소가 됨.  이 실험에서, 콜린 전해질에서의 상승된 전류 밀도는, 표면 상에 흡착된 CO를 형성하는 것 대신에 첫번째 경로를 통한 반응에 대한 콜린 이온의 선호도에 따른 것이다.실험 결과수소 발생 반응 억제:첫번째 실험은 콜린 클로라이드가 HER을 억제하는지를 측정하는 것이었다.  순환 전압전류법을 각각의 용액에서 수행하여 수소 발생 반응이 어떻게 변화하는지 관찰하였다.도 14는 황산, 중탄산염, 보락스 완충제 및 콜린 클로라이드를 함유하는 0.5 M 용액에서의 백금 촉매에 대한 수소 발생 반응의 순환 전압전류 측정을 나타낸다.  각각의 경우에 전위는 Ag/AgCl 기준 전극의 이동으로 인한 문제를 피하기 위해 RHE의 측정된 값에 대해 플롯팅하였다.  황산 데이터는 0.11 V 및 0.27 V에서의 수소 흡착 피크 및 0.14 V, 0.21 V 및 0.28 V에서의 수소 탈착 피크를 갖는, 이전 문헌으로부터의 데이터와 유사하게 보여진다.  수소 발생은 약 0 V에서 시작하였다.  중탄산나트륨 전해질에서, 수소 반응과 관련된 피크는 황산에서와 거의 동일한 전위에서 존재하였다.  0.16 V 및 0.30 V에서의 수소 흡착 피크 및 0.20 V 및 0.30 V에서의 수소 탈착 피크가 존재하였다.  수소 발생 반응은 또한 영 (0) V에서 시작하였다.  동일한 상황이 완충 용액에서 일어났으며, 이는 0.17 V 및 0.27 V에서 수소 흡착 피크 및 0.14 V 및 0.31 V에서 수소 탈착 피크를 나타내었다.  이 경우에, 수소 발생 반응은 영 (0) V에서 시작하였으나, 황산 및 중탄산나트륨에서보다 더 천천히 벌크 반응이 진행되었다.콜린 클로라이드 전해질에서는 모든 것이 변화하였다.  특징적인 수소 흡착 및 탈착 피크가 관찰되지 않았다.  콜린 이온과 촉매 표면 사이의 상호작용에 의한 0.33 V (RHE)에서의 피크 및 약 0.4 V vs. RHE에서의 수소 환원 피크가 존재하였다.다른 촉매, 예컨대 Pd 및 Au를 또한 시험하였다.  동일한 억제 현상이 수소 발생 반응에 대해 관찰되었다.팔라듐 촉매를 사용하여, 황산에서 벌크 수소 발생이 0.07 V에서 일어났다 (도 15 참조).  수소 흡착이 0.21 V 및 0.27 V에서, 및 수소 탈착이 0.19 V 및 0.26 V에서 일어났다.  중탄산나트륨에서, 수소 흡착 및 탈착의 명백한 피크가 0.20 V 및 0.30 V에서 존재하였다.  0.30 V에서 0.66 V까지 이르는 거대한 피크는 환원 생성물과 촉매 표면의 가역 반응과 관련된 것이며, 이는 전위가 보다 음의 값으로 밀릴수록 피크가 증가하기 때문이다.  완충 용액에서, 0.19 V에서의 수소 흡착 피크 및 0.36 V에서의 수소 탈착 피크를 여전히 관찰할 수 있었다.  중탄산나트륨 및 완충 용액 둘 다에서, 수소 발생 반응은 황산과 거의 동일한 전위에서 시작하지만, 벌크 수소 발생 반응은 황산에서보다 더 천천히 발생하였다.콜린 클로라이드에서, 다른 전해질에서 수소 흡착이 일어나는 지점에서 평탄한 라인이 존재하였고, 수소 흡착의 특징적인 전위 변화가 여전히 관찰되지 않았다.  수소 발생은 약 -0.5 V 미만에서 서서히 시작하였다.금은 도 16에 따라, 전에 논의된 촉매보다 더 적은 활성을 나타내었다.  4 종류의 전해질에서, 수소 흡착 피크가 거의 나타나지 않았다.  황산에서, 수소 발생은 이전 문헌 (Daniel, R.M., Ionel, C.S., Daniel, A.S., and Mortimer, J.T., Electrochemistry of Gold in Aqueous Sulfuric Acid Solutions under Neural Stimulation Conditions, Journal of the Electrochemical Society, 152(7), pages E212-E221 (2005))과 일치하여, 약 0 V에서 시작하였다.  중탄산나트륨 및 완충 용액에서, 수소 발생이 황산과 동일한 전위에서 일어났다.  그러나, 콜린 클로라이드에서는 수소 발생 반응이 -0.3 V에서 시작하였다.  따라서, 금 촉매로, 콜린 클로라이드는 여전히  4가지의 전해질 모두에서 수소 발생 반응의 가장 강한 억제를 나타내었다.포름산 전기-산화에서의 콜린 클로라이드의 효과의 조사:이전 섹션의 결과는 콜린 클로라이드의 존재 하에 수소 형성이 강하게 억제된다는 것을 나타내었다.  다음으로 다룰 질문은 촉매가 완전히 피독되었는지 또는 그 대신에 포름산 전기산화의 양성 효과가 있었는지이다.도 17은 팔라듐 촉매에서의 포름산의 일련의 CV 결과를 보여준다.  2개의 포름산 산화 피크가 존재하며, 첫번째가 약 0에서 두번째가 약 0.4 V에서 존재한다.  이들은 팔라듐 상에서 이전에 관찰된 위치와 비슷한 위치에 있지만, 전환은 문헌에서의 깨끗한 팔라듐보다 더 낮은 전위에서 관찰되었다.  단지 주요 차이는 큰 수소 발생 피크가 억제되었다는 것이었다.  플롯은 전압 0.1 내지 0.4 V vs. RHE에서 상당한 전류가 존재한다는 것을 보여준다.  이것은 포름산 연료 전지의 애노드가 작동하는 동일한 범위이다.  이것은 콜린 클로라이드가 팔라듐 상 포름산의 전기-산화를 억제하지 않는다는 것을 나타낸다.도 18은 백금 상 콜린 클로라이드 중 포름산에 대해 측정한 CV를 보여준다.  전류는 여기서 보다 작지만, 다시 약간의 포름산 전기산화가 RHE에 대해 0 근처에서 및 보다 더 약 0.6 V에서 관찰되었다.  포름산 전기산화는 백금 상에서 2가지의 상이한 경로; 포르메이트 중간체를 통하는 것으로 이론화시킨 직접 경로, 및 흡착된 CO 중간체를 통하는 간접 경로를 따를 수 있다.  RHE에 대해 약 영 (0) V의 산화 피크, 및 RHE에 대해 약 -0.1 V의 환원 피크는 직접 경로의 특징이며, 약 0.6 V의 솔더는 CO 경로의 특징이다.  이들 위치가 백금 상에서와 거의 동일한 전위에서 존재한다는 사실은 백금 상 포름산 전기-산화가 콜린 클로라이드의 존재로 인해서 강하게 억제되지 않다는 것을 나타낸다.동일한 실험을 또한 금 표면에서 수행하였다.  도 19는 금 상 포름산의 순환 전압전류법을 보여준다.  금 상 포름산 전기산화는 많은 화학이 RHE 미만에서 발생하기 때문에 연구하기가 어렵고, 이는 수소 환원 반응에 의해 잠식된다.  수소 환원 반응은 콜린 클로라이드의 존재 하에 억제되었고, 대신에 매우 큰 포름산 환원 피크가 약 -0.3 V에서 관찰되었다.이들 결과는 수소 발생이 억제될지라도, 포름산 산화 및 환원은 콜린 클로라이드의 존재 하에 억제되지 않았음을 입증한다.대시간전류법:또 다른 질문은 포름산 전기산화가 콜린 클로라이드의 존재 하에 개선될 것일지이다.  도 20은 순수한 포름산 전해질과 비교하여 0.01 M 포름산을 갖는 콜린 클로라이드 전해질에서 0.2 V vs. RHE에서 유지한 Pt에 대한 대시간전류 스캔을 보여준다.  0.2 V의 전위는 이 전위가 포름산 연료 전지에 사용된 전위와 유사하기 때문에 선택되었다.두 대시간전류법 곡선에 대해, 전류 밀도는 Pt 표면 상에서 높게 시작하였다.  이어서, 포름산이 전극 표면 근처에서 고갈되자, 전류 밀도는 빠르게 떨어졌고, 이후 5시간 동안 상대적으로 안정하게 되었다.  약 6시간 후에, 순수한 포름산 전해질으로의 전류 밀도는 0이 되었고, 이어서, 음의 값으로 바뀌었다.  그러나, 포름산 및 콜린 클로라이드를 갖는 Pt 촉매의 활성은 심지어 6시간 작동 후에도 상대적으로 높은 채로 여전히 유지되었다.  결과는 또한 순수한 포름산 용액의 전류 밀도에 비해 이 전해질에 대해 측정된 전류 밀도가 보다 더 개선되었음을 입증한다.표면 증강 라만 분광분석법 (SERS):다른 작업에서, 출원인 및 동료는 금 필름 상의 콜린 클로라이드 흡착을 조사하기 위해 표면 증강 라만 분광분석법 (SERS)을 수행하였다.  모든 경우에서, 강한 피크가 흡착된 콜린 양이온에 대해 예상된 바와 같은 2976 cm-1, 1453 cm-1, 967 cm-1, 717 cm-1에서 관찰되었다.  따라서, 콜린 이온이 예상된 바와 같이 금 상에 분자에 의하여 흡착된 것이 입증되었다.상기 데이터는 수소 발생 반응이 억제되고 포름산의 전기산화가 개선되었다는 것을 나타낸다.  운좋게도, 두 결과는 바람직한 결과이다.  HER가 주요 반응, CO2 전환과 경쟁하기 때문에, HER은 수성 매질에서의 CO2 전환 동안 바람직하지 않다.  이는 또한 포름산 연료 전지에서의 부반응이다.  따라서 HER의 억제가 바람직할 것이다.  다른 한편, 포름산 전기산화는 포름산 연료 전지에서의 주요 반응이다.  증진으로 연료 전지의 안정성을 개선시키고 요구되는 촉매 담지를 낮출 수 있다.지시자 분자 및 지시자 이온의 예측 실시예:출원인은, 지시자 분자 (또는 이온)이 전기화학 전지에서 수소 발생을 억제하는 것과 같은 목적을 위한 역할을 하기 위해, 화학 종이 1개 이상의 양으로 하전된 기 및 1개 이상의 표면 부착을 위한 (예를 들어, 음극에 대한 부착을 위한) 기를 가지고 있어야 한다고 믿는다.  즉, 표면 상에 양전하를 보유하지만 표면이 피독되지 않도록 강하게 결합되어 있지는 않은 임의의 양으로 하전된 종이 필요하다.  수많은 알콜, 알데히드, 케톤 및 카르복실산이 기능하여야 하지만, 일부 카르복실산은 전극 표면에 너무 강하게 결합할 수 있어 이에 따라 바람직한 반응을 피독시킬 수 있다.  유사하게, -OR, -COR, 및 -COOR, 예컨대 -NR2, -PR2, -SR 및 할라이드 (여기서 R 기는 독립적으로 수소, 또는 탄소를 함유하는 리간드일 수 있음) 이외에 다른 극성 기가 (카르복실산 기 및 그의 염을 가능한 예외로 하면) 만족스러운 표면 부착 기로서 역할을 할 수 있다.  양으로 하전된 기를 위해, 다양한 아민 및 포스포늄이 만족스러울 것이다.  중요한 것은 이들을 표면에 결합시키는 부착 기를 첨가하는 것이며, 양성 기(들)는 소수성이 될 만큼 크지는 않아야 한다.  메틸, 에틸 및 프로필 4급 아민이 잘 수행할 것이다.  이미다졸륨 (때때로 이미다조늄으로 또한 불림)이 또한 만족스러울 것이며, 단 이들은 부착 기를 함유한다.  본 발명의 중요한 측면은 (바람직한 반응을 가속화시키거나 또는 이에 대한 과전위를 낮추는) 헬퍼 촉매 및 (예를 들어 바람직한 반응보다, 바람직하지 못한 반응을 더욱 피독시킴으로써, 바람직한 반응으로의 선택성을 증가시키는) 지시자 분자 둘 다로서의 역할을 할 수 있는 분자 또는 이온의 확인이다.구체적 실시예 5(활성 원소 (금), 헬퍼 촉매 혼합물의 CO2 센서에서의 유용함의 입증)센서는 간단한 전기화학 장치일 수 있으며, 여기서 활성 원소, 헬퍼 촉매 혼합물은 전기화학 장치의 애노드 및 캐소드 상에 위치하며, 이어서 센서의 저항이 측정된다.  CO2가 존재하지 않는 경우, 저항은 높을 것이지만, 부족한 전류로 인해 바람직하게도 무한하지는 않을 것이다.  CO2가 존재하는 경우, 활성 원소, 헬퍼 촉매 혼합물은 CO2의 전환을 촉매할 수 있다.  이는 보다 많은 전류가 센서를 통해 흐르도록 한다.  따라서, 센서 저항은 감소한다.  결과적으로, 센서는 이산화탄소를 검출하기 위해 사용될 수 있다.500 nm 열산화막을 갖는 시판 100 mm 실리콘 웨이퍼 (실리콘 퀘스트 인터내셔널, 인크.(Silicon Quest International, Inc., 미국 캘리포니아주 산타 클라라), 500 μm 두께, 003c#100003e# 배향, 1-5 Ω·cm 공칭 저항)로부터 제조된 기판 상에 예시적인 센서를 제작하였다.  웨이퍼 상에, DC 마그네트론 스퍼터링 (~ 10-2 토르의 아르곤 백그라운드 압력)에 의해 170 Å의 크로뮴을 침착시켰다.  다음, 1000 Å의 촉매 활성 원소, 금을 크로뮴 상에 침착시키고, 표준 리프트-오프 포토리소그래피 공정을 통해 전극을 패턴화하여 도 21에 개략적으로 나타낸 장치를 얻었다.이 시점에, 장치는 6 μm 갭에 의해 분리된 애노드 (200) 및 캐소드 (201)로 구성되었으며, 여기서 애노드 및 캐소드는 촉매 활성 원소, 금으로 코팅되었다.  이 시점에 센서는 CO2를 검출할 수 없었다.다음에, 도 22에 나타낸 바와 같이 2 μl의 헬퍼 촉매, EMIM-BF4 (202)가 접합 위에 첨가되었다.  장치를 애노드 및 캐소드로부터 구동하는 와이어를 갖는 센서 시험 전지에 올렸다.  (수소 발생을 억제하는 콜린 염 또는 다른 헬퍼 촉매가 헬퍼 촉매 EMIM-BF4로 용이하게 치환될 수 있을 것으로 믿어진다).다음에, 애노드 및 캐소드를 SI 1287 솔라트론 전기 인터페이스에 연결하고, 촉매를 0.1 V/sec로 0 V로부터 5 V까지 스위핑한 후 다시 복귀시킴으로서 컨디셔닝하였다.  상기 방법을 16회 반복하였다.  이어서, 센서를 질소, 산소, 건조 공기 또는 순수 CO2에 노출시키고, 스위프를 기록하였다.  마지막 스위프를 도 23에 나타내었다.  순수 CO2에서, 4 V의 인가된 전압에서 상당히 큰 피크가 존재한다는 것을 주목한다.  이 피크는 CO2의 전기화학적 전환과 관련된다.센서가 산소 또는 질소에 노출된 경우는 피크가 부재하지만, 센서가 400 ppm 미만의 CO2를 함유하는 공기에 노출된 경우는 피크가 분명하게 관찰되는 것을 주목한다.  또한 CO2 농도가 증가함에 따라, 피크가 커진다.  따라서, 센서는 CO2의 존재를 검출하는데 사용될 수 있다.출원인은 또한 정전류 방식에서 센서를 작동시키고, 1 마이크로암페어에서 정전류를 유지하기 위해 필요한 전압을 측정하고, 장치의 전압을 측정하였다.  도 24는 CO2가 전지에 첨가되는 경우 전류를 유지하기 위해 더 적은 전압이 필요하다는 것을 보여준다.  이는 활성 원소, 헬퍼 촉매 혼합물을 포함하는 센서가 CO2 존재에 반응하는 것을 보여준다.표 5는 이전 문헌에서의 센서와 본원의 센서를 비교한다.  신규 센서가 상업적인 CO2 센서보다 몇 자릿수 더 적은 에너지를 사용한다는 것을 주목한다.  이는 많은 응용에 대한 핵심적인 이점이다.본 실시예는 또한 본 발명이 제4 활성 원소, 금으로 실시될 수 있다는 것을 예시한다.표 5구체적 실시예 6(일산화탄소의 정상 상태 생성)본 실험은 문헌 [Devin T. Whipple, E. C. Finke, and P. J. A. Kenis, Electrochem. 0026# Solid-State Lett., 2010, 13 (9), B109-B111] ("휘플 논문")에 기재된 흐름 전지를 사용하였다.  첫째로, 촉매 잉크를 다음과 같이 제조하였다:캐소드의 경우: 10 mg의 은 나노입자 (시그마 알드리치(Sigma Aldrich))를 100 μL의 물, 100 μL의 이소프로필 알콜 및 5.6 μL의 5% 나피온(Nafion)�� (퍼플루오로술폰산) 용액을 함유하는 용액 (이온 파워(Ion Power))으로 초음파처리하였다.  생성된 촉매 잉크를 2x3 cm의 카본 페이퍼 (이온 파워)의 1x1.5 cm 부분 상에 칠하고, 가열 램프로 건조시켰다.은을 4 mg의 히스펙 1000 백금 블랙 (시그마 알드리치)으로 대체한 것을 제외하고 음극의 경우도 동일하게 제조하였다.두 촉매 모두 휘플 논문에 기재된 흐름 전지에 탑재하였다.  5 sccm의 CO2를 애노드에 공급하고, 물 중 18 몰 퍼센트의 EMIM-BF4를 함유하는 용액을 애노드와 캐소드 사이의 갭에 공급하였다.  임의의 시간에 전지는 약 10 mg의 은 나노입자 및 약 40 mg의 EMIM-BF4 헬퍼 촉매를 함유하였다.  전위를 전지에 인가하고, 표 6의 데이터를 얻었다.  이 결과는 유용한 생성물의 정상 상태 생성이 촉매 활성 원소-헬퍼 촉매 혼합물로 수득될 수 있음을 입증한다.  수소 발생을 억제하는 콜린 염 또는 다른 헬퍼 촉매가 헬퍼 촉매 EMIM-BF4로 용이하게 대체될 수 있는 것으로 믿어진다.표 6구체적 실시예 7(다른 콜린 유도체로의 수소 억제의 입증)본 실험은 콜린 클로라이드 (이는 또한 여기서 비교용으로 제시됨) 대신에 (a) 콜린 아세테이트, (b) 콜린 BF4, (c) (3-클로로-2-히드록시프로필) 트리메틸 암모늄 클로라이드, (d) 부티릴콜린 클로라이드 및 (e) (2-클로로에틸) 트리메틸암모늄 클로라이드 중 하나를 사용하였다는 것을 제외하고는, 구체적 실시예 4와 동일하였다.  도 25a, 25b, 26a, 26b, 27a 및 27b는 백금, 팔라듐 및 백금/루테늄 촉매 상에서 구체적 실시예 2에서 기재된 바와 같이 얻은 CV를 보여준다.  모든 경우에서 수소 억제가 관찰되었다.  이 결과는 (a) 콜린 아세테이트, (b) 콜린 BF4, (c) (3-클로로-2-히드록시프로필) 트리메틸 암모늄 클로라이드, (d) 부티릴콜린 클로라이드 및 (e) (2-클로로에틸) 트리메틸암모늄 클로라이드가 모두 수소 억제자라는 것을 나타낸다.상기 제시된 실시예는 단지 예시적인 것이며 본 발명의 모든 가능한 실시양태, 응용 또는 변형의 완전한 열거를 의도하는 것은 아니다.  따라서, 기재된 본 발명의 방법 및 시스템의 다양한 변형 및 변경은 본 발명의 범위 및 취지로부터 벗어남 없이 당업자에게 명백할 것이다.  본 발명이 구체적 실시양태와 관련하여 기재되어 있더라도, 청구되는 본 발명이 이러한 구체적 실시양태로 과도하게 제한되지 않는 것으로 이해되어야 한다.  실제로, 화학 업계 또는 관련 업계의 당업자에게 명백한 본 발명을 수행하기 위해 기재된 방식의 다양한 변형이 첨부된 특허청구범위 내에 포함되는 것으로 의도된다.상기 인용된 모든 참고문헌 및 공개공보의 개시는 각각이 개별적으로 참고로 포함되는 것과 동일한 정도로 그 전체 내용이 참조로 명백히 포함된다.본 발명의 특정 요소, 실시양태 및 응용이 제시되고 기재되지만, 본 개시의 범주를 벗어나지 않으면서, 특히 상기 교시에 비추어 당업자에 의해 변형이 이루어질 수 있기 때문에 본 발명이 이들로 제한되지 않음을 이해할 것이다.